(57)【特許請求の範囲】
【請求項１】
支持体と、前記支持体上に設けられた繊維状銀粒子含有層とを有し、
前記繊維状銀粒子含有層は、
繊維状銀粒子と、
前記繊維状銀粒子と相互作用可能な官能基を有する金属カップリング剤およびアルコキシド化合物を加水分解および重縮合して得られるゾルゲル硬化物と
を含む遠赤外線反射フィルム。
【請求項２】
前記繊維状銀粒子と相互作用可能な官能基が、アミド基、アミノ基、メルカプト基、リン酸基、ホスホン酸基、イソシアネート基、カルボン酸基およびスルホン酸基、並びに、これらの基の塩からなる群より選ばれる請求項１に記載の遠赤外線反射フィルム。
【請求項３】
前記繊維状銀粒子と相互作用可能な官能基が、アミノ基、メルカプト基およびイソシアネート基より選ばれる請求項１または２に記載の遠赤外線反射フィルム。
【請求項４】
前記繊維状銀粒子と相互作用可能な官能基を有する金属カップリング剤が、前記繊維状銀粒子と相互作用可能な官能基と前記金属カップリング剤の中心金属元素との間の原子連結鎖数３〜６を満たす請求項１〜３のいずれか一項に記載の遠赤外線反射フィルム。
【請求項５】
前記金属カップリング剤および前記アルコキシド化合物が、それぞれ独立にＳｉ、Ｔｉ、ＺｒおよびＡｌからなる群より選ばれる元素を含む金属カップリング剤およびアルコキシド化合物である請求項１〜４のいずれか一項に記載の遠赤外線反射フィルム。
【請求項６】
前記金属カップリング剤および前記アルコキシド化合物が、それぞれＳｉ元素を含む金属カップリング剤およびアルコキシド化合物である請求項１〜５のいずれか一項に記載の遠赤外線反射フィルム。
【請求項７】
前記繊維状銀粒子含有層を構成する前記繊維状銀粒子の含有量に対する前記繊維状銀粒子と相互作用可能な官能基を有する金属カップリング剤の含有量の質量比が、０．０００５／１〜０．０５／１である請求項１〜６のいずれか一項に記載の遠赤外線反射フィルム。
【請求項８】
前記繊維状銀粒子含有層を構成する前記繊維状銀粒子の単位面積当たりの含有量が０．０３６〜０．１５０ｇ／ｍ2である請求項１〜７のいずれか一項に記載の遠赤外線反射フィルム。
【請求項９】
前記繊維状銀粒子の平均長軸長が、５〜３０μｍである請求項１〜８のいずれか一項に記載の遠赤外線反射フィルム。
【請求項１０】
前記支持体と前記繊維状銀粒子含有層との間に、前記繊維状銀粒子と相互作用可能な官能基を有する化合物を含む中間層を有し、
前記繊維状銀粒子と相互作用可能な官能基を有する化合物を含む中間層が前記繊維状銀粒子含有層に直接接する請求項１〜９のいずれか一項に記載の遠赤外線反射フィルム。
【請求項１１】
前記繊維状銀粒子含有層が屋内側の最外層に配置された請求項１〜１０のいずれか一項に記載の遠赤外線反射フィルム。
【請求項１２】
繊維状銀粒子と、前記繊維状銀粒子と相互作用可能な官能基を有する金属カップリング剤と、アルコキシド化合物とを含む遠赤外線反射フィルム形成用の分散液。
【請求項１３】
支持体上に、
繊維状銀粒子と、前記繊維状銀粒子と相互作用可能な官能基を有する金属カップリング剤およびアルコキシド化合物とを含む遠赤外線反射フィルム形成用の分散液を付与する工程と、
前記金属カップリング剤およびアルコキシド化合物を加水分解および重縮合してゾルゲル硬化物とする工程を含む遠赤外線反射フィルムの製造方法。
【請求項１４】
請求項１〜１１のいずれか一項に記載の遠赤外線反射フィルムと、ガラスとを積層した遠赤外線反射ガラス。
【請求項１５】
窓用透明支持体と、前記窓用透明支持体に貼り合わせた請求項１〜１１のいずれか一項に記載の遠赤外線反射フィルムを含む窓。
【発明の詳細な説明】
【技術分野】
【０００１】
本発明は、遠赤外線反射フィルム、遠赤外線反射フィルム形成用の分散液、遠赤外線反射フィルムの製造方法、遠赤外線反射ガラスおよび窓に関する。より詳しくは、断熱性、膜強度および面状に優れる遠赤外線反射フィルム、この遠赤外線反射フィルムの製造方法、この遠赤外線反射フィルムを用いた遠赤外線反射ガラスおよびこの遠赤外線反射フィルムを用いた窓、ならびに、断熱性、膜強度および面状に優れる遠赤外線反射フィルムを提供でき、かつ、分散液の安定性に優れる遠赤外線反射フィルム形成用の分散液に関する。
【背景技術】
【０００２】
近年、二酸化炭素削減のための省エネルギー施策の一つとして環境負荷の少ない商品、いわゆるエコな商品が求められており、自動車や建物の窓に対する窓用日射調整フィルムが求められている。このような商品として遠赤外線反射フィルムが注目されている。遠赤外線反射フィルムとは窓などに貼ることで屋内側から屋外側に放射される遠赤外線を反射し、屋内側と屋外側の熱の行き来を遅くさせる断熱フィルムのことであり、これを使用することにより冷暖房の使用量が減り、節電が期待できる。断熱の度合いは熱貫流率で定義される。国等による環境物品等の調達の推進等に関する法律（いわゆるグリーン購入法）における窓用日射調整フィルム調達基準では、断熱性については、ＪＩＳ（Ｊａｐａｎｅｓｅ  Ｉｎｄｕｓｔｒｉａｌ  Ｓｔａｎｄａｒｄｓ）  Ａ  ５７５９「建築窓ガラス用フィルム」による計測方法で、熱貫流率５．９Ｗ／（ｍ2・Ｋ）未満であることが求められており、この数字が小さいほど熱の動きが遅く、断熱性が高いことになる。ＪＩＳ  Ａ  ５７５９によれば、熱貫流率は波長５μｍ〜５０μｍの遠赤外線の反射スペクトルから求めることができる。すなわち、熱貫流率を下げるには波長５μｍ〜５０μｍの遠赤外線の反射率を上げることが好ましい。
【０００３】
断熱性を発揮する熱線遮蔽フィルムの材料として、繊維状銀粒子が知られている。例えば、特許文献１には、透明フィルム、及びその表面に設けられた熱線反射層を含む熱線遮蔽フィルムであって、熱線反射層が、金属ナノ繊維を含む熱線遮蔽フィルムが記載されている。特許文献１の実施例では、断熱性を発揮するという観点で、導電性高分子をバインダーの材料として選択した第１の熱線反射層と、ポリビニルアルコールをバインダーとして用いて金属ナノ繊維を分散させた第２の熱線反射層を積層している。特許文献１によれば、熱線遮蔽フィルムの熱線反射層が金属ナノ繊維を含んでいるので、屋内から放射される暖房等の熱線を反射して逃がさず、外気の熱を屋内に取り込まない断熱性に優れる等と記載されている。
【０００４】
繊維状銀粒子は、導電性部材の材料として用いられることも知られている。
例えば、特許文献２には、基材と、基材上に設けられた導電性層と、を含む導電性部材であって、導電性層が（ｉ）平均短軸長が１５０ｎｍ以下の金属ナノワイヤ及び（ｉｉ）バインダーを含有し、バインダーが下記一般式（Ｉａ）で示される部分構造と下記一般式（ＩＩａ）又は一般式（ＩＩｂ）で示される部分構造とを含む三次元架橋構造を含む、導電性部材が記載されている。
【化１】
0006295224.tif 000002
（式中、Ｍ1及びＭ2はそれぞれ独立に、Ｓｉ、Ｔｉ、及びＺｒからなる群より選ばれる元素を示し、Ｒ3はそれぞれ独立に、水素原子又は炭化水素基を示す）
また、特許文献３には、基材上に、短軸径が１５０ｎｍ以下の導電性繊維を含み、かつ下記一般式（Ｉ）で示される結合を含む三次元架橋結合を含んで構成される導電性層を備える導電性部材であって、基材と導電性層との間に、更に少なくとも一層の中間層を有する導電性部材が記載されている。
−Ｍ1−Ｏ−Ｍ1−（Ｉ）
（一般式（Ｉ）中、Ｍ１はＳｉ、Ｔｉ、Ｚｒ及びＡｌからなる群から選ばれた元素を示す。）
【先行技術文献】
【特許文献】
【０００５】
【特許文献１】特開２０１２−２５２１７２号公報
【特許文献２】特開２０１３−２２５４６０号公報
【特許文献３】特開２０１２−２３８５７９号公報
【発明の概要】
【発明が解決しようとする課題】
【０００６】
本発明者が特許文献１に記載の熱線遮蔽フィルムを遠赤外線反射フィルムとして用いるために性能を検討したところ、遠赤外線反射フィルムとして必要な物理強度が不足しており、膜強度が不十分であることがわかった。
【０００７】
本発明者が特許文献２および３に記載の導電性部材を、用途が異なる遠赤外線反射フィルムとして用いるために性能を検討したところ、特許文献２および３に記載の導電性部材は、十分な断熱効果が得られないことがわかった。
本発明者が、特許文献２および３に記載の導電性部材を改良する観点から、繊維状銀粒子の含有量を十分に断熱性能が得られる程度まで増やしたところ、繊維状銀粒子とアルコキシド化合物を含む分散液（ゾルゲル塗布液）の安定性が低下して増粘し、良好な面状の塗布膜が得られないことがわかった。
【０００８】
本発明が解決しようとする課題は、断熱性、膜強度および面状に優れる遠赤外線反射フィルムを提供することである。
【課題を解決するための手段】
【０００９】
本発明者が鋭意検討した結果、特許文献２および３において膜強度、耐摩耗性、耐屈曲性を改善する目的で繊維状銀粒子を含む導電性層とは別の中間層に添加していた繊維状銀粒子と相互作用可能な官能基を有する化合物のうち、繊維状銀粒子と相互作用可能な官能基を有する金属カップリング剤を選択し、繊維状銀粒子水分散液と先に混合させた後にアルコキシド化合物とともに加水分解および重縮合する方法などにより、上記課題を解決できることがわかった。
【００１０】
上記課題を解決するための具体的な手段である本発明および本発明の好ましい態様は、以下のとおりである。
［１］  支持体と、支持体上に設けられた繊維状銀粒子含有層とを有し、
繊維状銀粒子含有層は、
繊維状銀粒子と、
繊維状銀粒子と相互作用可能な官能基を有する金属カップリング剤およびアルコキシド化合物を加水分解および重縮合して得られるゾルゲル硬化物と
を含む遠赤外線反射フィルム。
［２］  ［１］に記載の遠赤外線反射フィルムは、繊維状銀粒子と相互作用可能な官能基が、アミド基、アミノ基、メルカプト基、リン酸基、ホスホン酸基、イソシアネート基、カルボン酸基およびスルホン酸基、並びに、これらの基の塩からなる群より選ばれることが好ましい。
［３］  ［１］または［２］に記載の遠赤外線反射フィルムは、繊維状銀粒子と相互作用可能な官能基が、アミノ基、メルカプト基およびイソシアネート基より選ばれることが好ましい。
［４］  ［１］〜［３］のいずれか一つに記載の遠赤外線反射フィルムは、繊維状銀粒子と相互作用可能な官能基を有する金属カップリング剤が、繊維状銀粒子と相互作用可能な官能基と金属カップリング剤の中心金属元素との間の原子連結鎖数３〜６を満たすことが好ましい。
［５］  ［１］〜［４］のいずれか一つに記載の遠赤外線反射フィルムは、金属カップリング剤およびアルコキシド化合物が、それぞれ独立にＳｉ、Ｔｉ、ＺｒおよびＡｌからなる群より選ばれる元素を含む金属カップリング剤およびアルコキシド化合物であることが好ましい。
［６］  ［１］〜［５］のいずれか一つに記載の遠赤外線反射フィルムは、金属カップリング剤およびアルコキシド化合物が、それぞれＳｉ元素を含む金属カップリング剤およびアルコキシド化合物であることが好ましい。
［７］  ［１］〜［６］のいずれか一つに記載の遠赤外線反射フィルムは、繊維状銀粒子含有層を構成する繊維状銀粒子の含有量に対する繊維状銀粒子と相互作用可能な官能基を有する金属カップリング剤の含有量の質量比が、０．０００５／１〜０．０５／１であることが好ましい。
［８］  ［１］〜［７］のいずれか一つに記載の遠赤外線反射フィルムは、繊維状銀粒子含有層を構成する繊維状銀粒子の単位面積当たりの含有量が０．０３６〜０．１５０ｇ／ｍ2であることが好ましい。
［９］  ［１］〜［８］のいずれか一つに記載の遠赤外線反射フィルムは、繊維状銀粒子の平均長軸長が、５〜３０μｍであることが好ましい。
［１０］  ［１］〜［９］のいずれか一つに記載の遠赤外線反射フィルムは、支持体と繊維状銀粒子含有層との間に、繊維状銀粒子と相互作用可能な官能基を有する化合物を含む中間層を有し、
繊維状銀粒子と相互作用可能な官能基を有する化合物を含む中間層が繊維状銀粒子含有層に直接接することが好ましい。
［１１］  ［１］〜［１０］のいずれか一つに記載の遠赤外線反射フィルムは、繊維状銀粒子含有層が屋内側の最外層に配置されたことが好ましい。
［１２］  繊維状銀粒子と、繊維状銀粒子と相互作用可能な官能基を有する金属カップリング剤と、アルコキシド化合物とを含む遠赤外線反射フィルム形成用の分散液。
［１３］  支持体上に、
繊維状銀粒子と、繊維状銀粒子と相互作用可能な官能基を有する金属カップリング剤およびアルコキシド化合物とを含む遠赤外線反射フィルム形成用の分散液を付与する工程と、
金属カップリング剤およびアルコキシド化合物を加水分解および重縮合してゾルゲル硬化物とする工程を含む遠赤外線反射フィルムの製造方法。
［１４］  ［１］〜［１１］のいずれか一つに記載の遠赤外線反射フィルムと、ガラスとを積層した遠赤外線反射ガラス。
［１５］  窓用透明支持体と、窓用透明支持体に貼り合わせた［１］〜［１１］のいずれか一つに記載の遠赤外線反射フィルムを含む窓。
【発明の効果】
【００１１】
本発明によれば、断熱性、膜強度および面状に優れる遠赤外線反射フィルムを提供することができる。
本発明によれば、断熱性、膜強度および面状に優れる遠赤外線反射フィルムを提供でき、かつ、分散液の安定性に優れる本発明の遠赤外線反射フィルム形成用の分散液を提供することができる。
【図面の簡単な説明】
【００１２】
【図１】図１は、本発明の遠赤外線反射ガラスの一例の断面を示す概略図である。
【図２】図２は、本発明の遠赤外線反射ガラスの他の一例の断面を示す概略図である。
【図３】図３は、本発明の遠赤外線反射ガラスの他の一例の断面を示す概略図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値及び上限値として含む範囲を意味する。
【００１４】
［遠赤外線反射フィルム］
本発明の遠赤外線反射フィルムは、支持体と、支持体上に設けられた繊維状銀粒子含有層とを有し、繊維状銀粒子含有層は、繊維状銀粒子と、繊維状銀粒子と相互作用可能な官能基を有する金属カップリング剤およびアルコキシド化合物を加水分解および重縮合して得られるゾルゲル硬化物とを含む遠赤外線反射フィルムである。
このような構成により、断熱性、膜強度および面状に優れる遠赤外線反射フィルムを提供できる。いかなる理論に拘泥するものでもないが、このような構成により、断熱性、膜強度および面状に優れる遠赤外線反射フィルムを提供できるメカニズムは以下のとおりと推測される。
遠赤外線反射を増やして断熱性を高めるためには繊維状銀粒子の含有量を高めることが必要である。膜強度を高めるためにはゾルゲル硬化物の含有量を増やすことが必要である。
一方、繊維状銀粒子どうしはそもそも絡まりやすい。ゾルゲル硬化物は含有量が増加すると縮合が進行しやすい。このため、繊維状銀粒子、金属カップリング剤、アルコキシド化合物を含む分散液（ゾルゲル塗布液）の安定性が低下して増粘しやすく、この場合良好な面状の塗布膜が得られない。
本発明では、「繊維状銀粒子と相互作用可能な官能基を有する金属カップリング剤」が有する繊維状銀粒子と相互作用可能な官能基が、繊維状銀粒子を覆うように繊維状銀粒子近傍に集まって、繊維状銀粒子どうしが絡まらないように分散させることができる。また、「繊維状銀粒子と相互作用可能な官能基を有する金属カップリング剤」が加水分解されて形成される−ＯＨ基は、アルコキシド化合物が加水分解されて形成される−ＯＨ基と水素結合を形成することで、分散された繊維状銀粒子が安定化されると推定される。
本発明では、繊維状銀粒子と相互作用可能な官能基を有する金属カップリング剤を分散剤のように導入することで、断熱性および膜強度を高めるために繊維状銀粒子および金属カップリング剤の含有量をそれぞれ増加させても塗布液の増粘・凝集が生じ難くなり、塗布液の安定性が大幅に改善されるという劇的な効果が得られる。そのため、断熱性、膜強度および面状に優れる遠赤外線反射フィルムを得られる。繊維状銀粒子と相互作用可能な官能基を有する金属カップリング剤の添加量は、微量であっても、断熱性、膜強度および面状に優れる遠赤外線反射フィルムが得られる。
【００１５】
従来、アルコキシド化合物の加水分解液を含む液の安定性を高めるためには、縮合速度を遅くするためにアルコキシド官能基数の少ないアルコキシド化合物や金属カップリング剤を選択する方法も知られていたが、遠赤外線反射フィルムに応用する場合は、有機化合物成分が増加して遠赤外線の吸収量が増えるため、好ましい方法ではなかった。
なお、特開２０１２−２３８５７９号公報では、中間層に繊維状銀粒子と相互作用可能な官能基を有するアルコキシド化合物を導入しているが、本発明では繊維状銀粒子含有層に繊維状銀粒子と相互作用可能な官能基を有する金属カップリング剤を用いることで断熱性、膜強度および面状に優れる遠赤外線反射フィルムを得られる。
【００１６】
以下、本発明の遠赤外線反射フィルムの好ましい態様を説明する。
【００１７】
＜特性＞
（繊維状銀粒子含有層の抵抗率）
本発明の遠赤外線反射フィルムは、前述の繊維状銀粒子含有層の抵抗率が１０００Ω／□（Ω毎スクエア）より大きいことが好ましい。繊維状銀粒子含有層の抵抗率は、１５００Ω／□以上であることがより好ましく、２０００Ω／□以上であることが特に好ましく、３０００Ω／□以上であることがより特に好ましい。遠赤外線反射フィルムは、繊維状銀粒子含有層の抵抗率が高いことが、電波透過性に優れる観点から、好ましい。
【００１８】
（その他の特性）
本発明の遠赤外線反射フィルムは、断熱性が優れる、熱貫流率が低い。熱貫流率の好ましい範囲は、後述の実施例中に評価基準として記載の範囲と同様である。
【００１９】
＜構成＞
本発明の遠赤外線反射フィルムの構成について、説明する。
図１に本発明の遠赤外線反射フィルムを含む、本発明の遠赤外線反射ガラスの一例の断面を示す概略図を示した。本発明の遠赤外線反射ガラス１１１は、本発明の遠赤外線反射フィルム１０３と、ガラス６１を含む。本発明の遠赤外線反射フィルム１０３は、ガラス６１が窓の一部（窓ガラス）である場合に、窓の内側（屋内側、日中における太陽光入射側とは反対側、図１中のＩＮ側）に配置されることが好ましい。繊維状銀粒子含有層が支持体の窓側の面とは反対側の面上に配置される（好ましくは、できるだけ屋内側の最外層に繊維状銀粒子含有層を入れる）と、遠赤外線を反射しやすい。遠赤外線反射フィルムがないときは屋内の遠赤外線がガラスに吸収されて、ガラス中を熱伝導することにより、屋内の熱が屋外に出てしまうが、遠赤外線反射フィルムがあると遠赤外線を屋内に反射するため屋内の熱が屋外に出にくくなる。
本発明の遠赤外線反射フィルム１０３は、少なくとも支持体１０と、支持体１０の上に配置された繊維状銀粒子含有層２０とを含む。
繊維状銀粒子含有層２０は、支持体１０の窓（ガラス６１）側の面とは反対側の面上に配置されることが好ましい。本発明では、繊維状銀粒子含有層２０は、屋内側の最外層または最外層の次の層に配置されることまたは配置されたことが断熱性を高める観点から好ましく、屋内側の最外層に配置されることまたは配置されたことがより好ましい。
支持体と、支持体上に設けられた繊維状銀粒子含有層２０とが、接着層を介して貼り合わせられた積層体を断熱部材１０２と言うことがある。接着層は単層でも２層以上の積層体でもよく、図１では接着層は第１の接着層３１および第２の接着層３２の積層体である。また、支持体１０上に、接着層（図１では第１の接着層３１および第２の接着層３２の積層体）を設けた積層体を、接着層付きの支持体１０１と言うことがある。
本発明の遠赤外線反射フィルム１０３は粘着層５１を支持体１０の窓（ガラス６１）側の面に有することが好ましく、ガラス６１と粘着層５１を貼り合わせられることが好ましい。本発明の遠赤外線反射フィルムは、窓用であることが好ましい。
以下、本発明の遠赤外線反射フィルムを構成する各層の好ましい態様を説明する。
【００２０】
＜支持体＞
上記支持体としては、繊維状銀粒子含有層を担うことができるものである限り、目的に応じて種々のものを使用することができる。一般的には、板状またはシート状のものが使用される。
支持体は、透明であっても、不透明であってもよい。支持体を構成する素材としては、例えば、白板ガラス、青板ガラス、シリカコート青板ガラス等の透明ガラス；ポリカーボネート、ポリエーテルスルホン、ポリエステル、アクリル樹脂、塩化ビニル樹脂、芳香族ポリアミド樹脂、ポリアミドイミド、ポリイミド等の合成樹脂；アルミニウム、銅、ニッケル、ステンレス等の金属；セラミック、半導体基板に使用されるシリコンウエハーなどを挙げることができる。これらの支持体の繊維状銀粒子含有層が形成される表面は、所望により、アルカリ性水溶液による清浄化処理、シランカップリング剤などの薬品処理、プラズマ処理、イオンプレーティング、スパッタリング、気相反応法、真空蒸着などにより前処理がされていてもよい。
支持体の厚さは、用途に応じて所望の範囲のものが使用される。一般的には、１μｍ〜５００μｍの範囲から選択され、３μｍ〜４００μｍがより好ましく、５μｍ〜３００μｍが更に好ましい。
支持体は全可視光透過率が７０％以上であることが好ましく、８５％以上であることがより好ましく、９０％以上であることが更に好ましい。なお、支持体の全光透過率は、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）  １３４６８−１（１９９６）に準拠して測定される。
【００２１】
＜繊維状銀粒子含有層＞
繊維状銀粒子含有層は、繊維状銀粒子を含有する。
繊維状銀粒子含有層は、遠赤外線を反射させるには空隙サイズが小さいことが好ましく、例えば繊維状銀粒子含有層の断面写真において、８０％以上の空隙の空隙サイズが２５（μｍ）2以下の空隙面積であることがより好ましい。
【００２２】
（繊維状銀粒子）
繊維状銀粒子は繊維状であり、繊維状は、ワイヤ状や線状と同義である。
繊維状銀粒子は導電性を有する。
繊維状銀粒子としては、銀ナノワイヤ、棒状銀粒子を挙げることができる。繊維状銀粒子としては、銀ナノワイヤが好ましい。以下、銀ナノワイヤを繊維状銀粒子の代表例として説明することがあるが、銀ナノワイヤに関する説明は繊維状銀粒子の一般的な説明として用いることができる。
【００２３】
繊維状銀粒子含有層は、繊維状銀粒子として、平均短軸長１５０ｎｍ以下の繊維状銀粒子を含有することが好ましい。平均短軸長が１５０ｎｍ以下であると、断熱性が向上し、光散乱等による光学特性の悪化が生じにくくなるため、好ましい。銀ナノワイヤなどの繊維状銀粒子は、中実構造であることが好ましい。
【００２４】
より透明な繊維状銀粒子含有層を形成しやすいという観点からは、例えば、銀ナノワイヤなどの繊維状銀粒子は、平均短軸長が１ｎｍ〜１５０ｎｍのものが好ましい。
製造時の扱い易さから、銀ナノワイヤなどの繊維状銀粒子の平均短軸長（平均直径）は、１００ｎｍ以下であることが好ましく、６０ｎｍ以下であることがより好ましく、５０ｎｍ以下であることが更に好ましく、特に２５ｎｍ以下であることがヘイズに関して一段と優れるものが得られるので好ましい。平均短軸長を１ｎｍ以上とすることにより、耐酸化性が良好で、対候性に優れる繊維状銀粒子含有層が容易に得られる。平均短軸長は５ｎｍ以上であることがより好ましく、１０ｎｍ以上であることが更に好ましく、１５ｎｍ以上であることが特に好ましい。
銀ナノワイヤなどの繊維状銀粒子の平均短軸長は、ヘイズ値、耐酸化性、及び耐候性の観点から、１ｎｍ〜１００ｎｍであることが好ましく、５ｎｍ〜６０ｎｍであることがより好ましく、１０ｎｍ〜６０ｎｍであることが更に好ましく、１５ｎｍ〜５０ｎｍであることが特に好ましい。
【００２５】
銀ナノワイヤなどの繊維状銀粒子の平均長軸長は、反射したい遠赤外線の反射帯域と同じ程度であることが、その反射したい遠赤外線の反射帯域を反射しやすい観点から好ましい。銀ナノワイヤなどの繊維状銀粒子の平均長軸長は、５〜５０μｍであることが波長５〜５０μｍの遠赤外線を反射しやすい観点から好ましく、５〜３０μｍがより好ましく、５〜２５μｍが更に好ましい。繊維状銀粒子の平均長軸長が５０μｍ以下であると、繊維状銀粒子を凝集物が生じることなく合成することが容易となり、平均長軸長が５μｍ以上であると、十分な断熱性を得ることが容易となる。繊維状銀粒子の平均長軸長が３０μｍ以下であると、分散液の安定性に優れる遠赤外線反射フィルム形成用の分散液を提供することが容易となり、得られる遠赤外線反射フィルムの面状を改善することが容易となる。
銀ナノワイヤなどの繊維状銀粒子の平均短軸長（平均直径）及び平均長軸長は、例えば、透過型電子顕微鏡（Ｔｒａｎｓｍｉｓｓｉｏｎ  Ｅｌｅｃｔｒｏｎ  Ｍｉｃｒｏｓｃｏｐｅ；ＴＥＭ）と光学顕微鏡を用い、ＴＥＭ像や光学顕微鏡像を観察することにより求めることができる。具体的には、銀ナノワイヤなどの繊維状銀粒子の平均短軸長（平均直径）及び平均長軸長は、透過型電子顕微鏡（日本電子株式会社製、商品名：ＪＥＭ−２０００ＦＸ）を用い、ランダムに選択した３００個の繊維状銀粒子について、各々短軸長と長軸長を測定し、その平均値から銀ナノワイヤなどの繊維状銀粒子の平均短軸長と平均長軸長を求めることができる。本明細書ではこの方法で求めた値を採用している。なお、繊維状銀粒子の短軸方向断面が円形でない場合の短軸長は、短軸方向の測定で最も長い箇所の長さを短軸長とする。また。銀ナノワイヤなどの繊維状銀粒子が曲がっている場合、それを弧とする円を考慮し、その半径、及び曲率から算出される値を長軸長とする。
【００２６】
ある実施態様においては、繊維状銀粒子含有層における全銀ナノワイヤなどの繊維状銀粒子の含有量に対する、短軸長（直径）が１５０ｎｍ以下であり、かつ長軸長が５μｍ以上５０μｍ以下である銀ナノワイヤなどの繊維状銀粒子の含有量が、金属量で５０質量％以上であることが好ましく、６０質量％以上であることがより好ましく、７５質量％以上であることが更に好ましい。
短軸長（直径）が１５０ｎｍ以下であり、長さが５μｍ以上３０μｍ以下である銀ナノワイヤなどの繊維状銀粒子の割合が、５０質量％以上であることで、繊維状銀粒子以外の導電性粒子が繊維状銀粒子含有層に実質的に含まれない構成では、プラズモン吸収が強い場合にも透明度の低下を避け得る。
【００２７】
繊維状銀粒子含有層に用いられる銀ナノワイヤなどの繊維状銀粒子の短軸長（直径）の変動係数は、４０％以下が好ましく、３５％以下がより好ましく、３０％以下が更に好ましい。
変動係数が４０％以下であると、波長５〜５０μｍの遠赤外線を反射しやすい銀ナノワイヤの比率が増えて、透明性と断熱性の観点で好ましい。
銀ナノワイヤなどの繊維状銀粒子の短軸長（直径）の変動係数は、例えば透過型電子顕微鏡（ＴＥＭ）像からランダムに選択した３００個のナノワイヤの短軸長（直径）を計測し、その標準偏差と算術平均値を算出し、標準偏差を算術平均値で除することにより、求めることができる。
【００２８】
本発明に用いうる銀ナノワイヤなどの繊維状銀粒子のアスペクト比は、１０以上であることが好ましい。ここで、アスペクト比とは、平均短軸長に対する平均長軸長の比（平均長軸長／平均短軸長）を意味する。前述の方法により算出した平均長軸長と平均短軸長から、アスペクト比を算出することができる。
【００２９】
銀ナノワイヤなどの繊維状銀粒子のアスペクト比は、特に制限はなく、目的に応じて適宜選択することができるが、１０〜１００，０００が好ましく、５０〜１００，０００がさらに好ましく、１００〜１００，０００がより好ましい。
アスペクト比が１０以上であると、銀ナノワイヤなどの繊維状銀粒子同士が接触したネットワークが容易に形成され、高い断熱性を有する繊維状銀粒子含有層が容易に得られる。また、アスペクト比が１００，０００以下であると、例えば支持体上に繊維状銀粒子含有層を塗布により設ける際の塗布液において、銀ナノワイヤなどの繊維状銀粒子同士が絡まって凝集物を形成することが抑制され、安定な塗布液が得られるので、繊維状銀粒子含有層の製造が容易となる。
繊維状銀粒子含有層に含まれる全銀ナノワイヤなどの繊維状銀粒子の質量に対するアスペクト比が１０以上の銀ナノワイヤなどの繊維状銀粒子の含有量は特に制限されない。例えば、７０質量％以上であることが好ましく、７５質量％以上であることがより好ましく、８０％質量％以上であることが最も好ましい。
【００３０】
銀ナノワイヤなどの繊維状銀粒子の形状としては、例えば円柱状、直方体状、断面が多角形となる柱状など任意の形状であり得るが、高い透明性が必要とされる用途では、円柱状や断面が５角形以上の多角形であって鋭角的な角が存在しない断面形状であるものが好ましい。
銀ナノワイヤなどの繊維状銀粒子の断面形状は、支持体上に銀ナノワイヤなどの繊維状銀粒子水分散液を塗布し、断面を透過型電子顕微鏡（ＴＥＭ）で観察することにより検知することができる。
【００３１】
銀ナノワイヤなどの繊維状銀粒子を形成する金属は少なくとも銀を含む以外は特に制限がない。銀以外にも２種以上の金属を組み合わせて用いてもよく、合金を用いることも可能である。これらの中でも、銀単体又は金属化合物から形成されるものが好ましく、銀単体から形成されるものがより好ましい。
繊維状銀粒子に用いられる金属としては、長周期律表（ＩＵＰＡＣ（Ｔｈｅ  Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ）１９９１）の第４周期、第５周期、及び第６周期からなる群から選ばれる少なくとも１種の金属が好ましく、第２〜１４族から選ばれる少なくとも１種の金属がより好ましく、第２族、第８族、第９族、第１０族、第１１族、第１２族、第１３族、及び第１４族から選ばれる少なくとも１種の金属が更に好ましい。
【００３２】
繊維状銀粒子に用いられる金属としては、具体的には銅、銀、金、白金、パラジウム、ニッケル、錫、コバルト、ロジウム、イリジウム、鉄、ルテニウム、オスミウム、マンガン、モリブデン、タングステン、ニオブ、タンタル、チタン、ビスマス、アンチモン、鉛、及び、これらのうちいずれかを含む合金などが挙げられる。これらの中でも、銅、銀、金、白金、パラジウム、ニッケル、錫、コバルト、ロジウム、イリジウム又はこれらの合金が好ましく、パラジウム、銅、銀、金、白金、錫、又は、これらのうちいずれかを含む合金がより好ましく、銀又は銀を含有する合金が特に好ましい。ここで銀を含有する合金における銀の含有量は合金の全量に対して５０モル％以上であることが好ましく、６０モル％以上であることがより好ましく、８０モル％以上であることがさらに好ましい。本発明の遠赤外線反射フィルムは、前述の繊維状銀粒子が、銀からなることが好ましい。
【００３３】
繊維状銀粒子含有層に含まれる銀ナノワイヤなどの繊維状銀粒子は、高い断熱性を実現するという観点から、銀ナノワイヤを含むことが好ましく、平均短軸長が１ｎｍ〜１５０ｎｍであって、平均長軸長が１μｍ〜３０μｍの銀ナノワイヤを含むことがより好ましく、平均短軸長が５ｎｍ〜３０ｎｍであって、平均長軸長が５μｍ〜３０μｍの銀ナノワイヤを含むことが更に好ましい。繊維状銀粒子含有層に含まれる全銀ナノワイヤなどの繊維状銀粒子の質量に対する銀ナノワイヤの含有量は、本発明の効果を妨げない限り特に制限されない。例えば、繊維状銀粒子含有層に含まれる全銀ナノワイヤなどの繊維状銀粒子の質量に対する銀ナノワイヤの含有量は５０質量％以上であることが好ましく、８０質量％以上であることがより好ましく、全ての銀ナノワイヤなどの繊維状銀粒子が実質的に銀ナノワイヤであることが更に好ましい。ここで「実質的に」とは、不可避的に混入する銀以外の金属原子を許容することを意味する。
【００３４】
本発明の遠赤外線反射フィルムは、前述の繊維状銀粒子含有層を構成する前述の繊維状銀粒子の単位面積当たりの含有量が０．０２０〜０．２００ｇ／ｍ2であることが好ましい。この範囲内において、繊維状銀粒子含有層に含まれる銀ナノワイヤなどの繊維状銀粒子の単位面積当たりの含有量は、銀ナノワイヤなどの繊維状銀粒子の種類等に応じて、繊維状銀粒子含有層の断熱性、抵抗率、可視光透過率が所望の範囲となるような量とされることが好ましい。この繊維状銀粒子含有層の繊維状銀粒子の単位面積当たりの含有量（繊維状銀粒子含有層１ｍ2あたりの銀ナノワイヤなどの繊維状銀粒子の単位面積当たりの含有量（グラム））は、好ましくは０．０３６〜０．１５０ｇ／ｍ2の範囲であり、より好ましくは０．０３６〜０．１２０ｇ／ｍ2の範囲であり、０．０４０〜０．１００ｇ／ｍ2であることが特に好ましい。
このとき、繊維状金属粒子含有層の単位面積当たりの質量（製膜時の塗布液の全固形分の塗布量）は、繊維状金属粒子含有層の断熱性、可視光透過率が所望の範囲となるよう選択される。塗布量が十分に多ければ十分な断熱性を得られ、多過ぎなければ可視光透過率を高めることができ、ヘイズ増加の原因となり難く、繊維状金属粒子含有層の割れや剥がれなどの故障の原因となり難い。繊維状銀粒子の量を上述の範囲とする場合、繊維状銀粒子含有層の単位面積当たりの質量（製膜時の塗布液の全固形分の塗布量）は、好ましくは０．１１０〜２．０００ｇ／ｍ2の範囲であり、より好ましくは０．１５０〜１．０００ｇ／ｍ2の範囲であり、０．２００〜０．９００ｇ／ｍ2であることが特に好ましい。
【００３５】
繊維状銀粒子含有層に対する繊維状銀粒子の量は、１〜３５質量％であることが好ましく、３〜３０質量％であることがより好ましく、５〜２５質量％であることが特に好ましい。
【００３６】
−繊維状銀粒子の製造方法−
銀ナノワイヤなどの繊維状銀粒子は、特に制限はなく、いかなる方法で作製されたものであってもよい。以下のように、ハロゲン化合物と分散剤を溶解した溶媒中で金属イオンを還元することによって製造することが好ましい。また、銀ナノワイヤなどの繊維状銀粒子を形成した後は、常法により脱塩処理を行うことが、分散性、繊維状銀粒子含有層の経時安定性の観点から好ましい。
銀ナノワイヤなどの繊維状銀粒子の製造方法としては、特開２００９−２１５５９４号公報、特開２００９−２４２８８０号公報、特開２００９−２９９１６２号公報、特開２０１０−８４１７３号公報、特開２０１０−８６７１４号公報などに記載の方法を用いることができる。
【００３７】
銀ナノワイヤなどの繊維状銀粒子の製造に用いられる溶媒としては、親水性溶媒が好ましく、例えば、水、アルコール系溶剤、エーテル系溶剤、ケトン系溶剤などが挙げられ、これらは１種単独で使用してもよく、２種以上を併用してもよい。
アルコール系溶剤としては、例えば、メタノール、エタノール、プロパノール、イソプロパノール、ブタノール、エチレングリコールなどが挙げられる。
エーテル系溶剤としては、例えば、ジオキサン、テトラヒドロフランなどが挙げられる。
ケトン系溶剤としては、例えば、アセトンなどが挙げられる。
加熱する場合、その加熱温度は、２５０℃以下が好ましく、２０℃以上２００℃以下がより好ましく、３０℃以上１８０℃以下が更に好ましく、４０℃以上１７０℃以下が特に好ましい。上記温度を２０℃以上とすることで、形成される銀ナノワイヤなどの繊維状銀粒子の長さが分散安定性を確保しうる好ましい範囲となり、且つ、２５０℃以下とすることで、銀ナノワイヤの断面外周が鋭角を有しない、なめらかな形状となるため、金属粒子の表面プラズモン吸収による着色が抑えられ、透明性の観点から好適である。
なお、必要に応じて、粒子形成過程で温度を変更してもよく、途中での温度変更は核形成の制御や再核発生の抑制、選択成長の促進による単分散性向上の効果があることがある。
【００３８】
加熱処理は、還元剤を添加して行うことが好ましい。
還元剤としては、特に制限はなく、通常使用されるものの中から適宜選択することができ、例えば、水素化ホウ素金属塩、水素化アルミニウム塩、アルカノールアミン、脂肪族アミン、ヘテロ環式アミン、芳香族アミン、アラルキルアミン、アルコール、有機酸類、還元糖類、糖アルコール類、亜硫酸ナトリウム、ヒドラジン化合物、デキストリン、ハイドロキノン、ヒドロキシルアミン、エチレングリコール、グルタチオンなどが挙げられる。これらの中でも、還元糖類、その誘導体としての糖アルコール類、エチレングリコールが特に好ましい。
還元剤によっては、機能として分散剤や溶媒としても機能する化合物があり、同様に好ましく用いることができる。
【００３９】
銀ナノワイヤなどの繊維状銀粒子の製造は分散剤と、ハロゲン化合物又はハロゲン化金属微粒子を添加して行うことが好ましい。
分散剤とハロゲン化合物の添加のタイミングは、還元剤の添加前でも添加後でもよく、金属イオンあるいはハロゲン化金属微粒子の添加前でも添加後でもよいが、単分散性のよりよい繊維状銀粒子を得るためには、核形成と成長を制御できるためか、ハロゲン化合物の添加を２段階以上に分けることが好ましい。
【００４０】
分散剤を添加する段階は特に制限されない。銀ナノワイヤなどの繊維状銀粒子を調製する前に添加し、分散剤存在下で銀ナノワイヤなどの繊維状銀粒子を添加してもよいし、銀ナノワイヤなどの繊維状銀粒子調製後に分散状態の制御のために添加しても構わない。
分散剤としては、例えばアミノ基含有化合物、チオール基含有化合物、スルフィド基含有化合物、アミノ酸又はその誘導体、ペプチド化合物、多糖類、多糖類由来の天然高分子、合成高分子、又はこれらに由来するゲル等の高分子化合物類、などが挙げられる。これらのうち分散剤として用いられる各種高分子化合物類は、後述するポリマーに包含される化合物である。
【００４１】
分散剤として好適に用いられるポリマーとしては、例えば保護コロイド性のあるポリマーであるゼラチン、ポリビニルアルコール、メチルセルロース、ヒドロキシプルピルセルロース、ポリアルキレンアミン、ポリアクリル酸の部分アルキルエステル、ポリビニルピロリドン、ポリビニルピロリドン構造を含む共重合体、アミノ基やチオール基を有するポリアクリル酸、等の親水性基を有するポリマーが好ましく挙げられる。
分散剤として用いるポリマーはゲル浸透クロマトグラフィーにより測定した重量平均分子量が、３０００以上３０００００以下であることが好ましく、５０００以上１０００００以下であることがより好ましい。
分散剤として使用可能な化合物の構造については、例えば「顔料の事典」（伊藤征司郎編、株式会社朝倉書院発行、２０００年）の記載を参照できる。
使用する分散剤の種類によって得られる銀ナノワイヤの形状を変化させることができる。
【００４２】
ハロゲン化合物は、臭素、塩素、ヨウ素を含有する化合物であれば特に制限はなく、目的に応じて適宜選択することができ、例えば、臭化ナトリウム、塩化ナトリウム、ヨウ化ナトリウム、ヨウ化カリウム、臭化カリウム、塩化カリウム等のアルカリハライドや下記の分散添加剤と併用できる化合物が好ましい。
ハロゲン化合物は、分散添加剤として機能するものがありうるが、同様に好ましく用いることができる。
ハロゲン化合物の代替としてハロゲン化銀微粒子を使用してもよいし、ハロゲン化合物とハロゲン化銀微粒子を共に使用してもよい。
【００４３】
また、分散剤の機能とハロゲン化合物の機能との双方を有する単一の物質を用いてもよい。即ち、分散剤としての機能を有するハロゲン化合物を用いることで、１つの化合物で、分散剤とハロゲン化合物の双方の機能を発現する。
分散剤の機能を有するハロゲン化合物としては、例えば、アミノ基と臭化物イオンを含むヘキサデシル−トリメチルアンモニウムブロミド、アミノ基と塩化物イオンを含むヘキサデシル−トリメチルアンモニウムクロライド、アミノ基と臭化物イオン又は塩化物イオンを含むドデシルトリメチルアンモニウムブロミド、ドデシルトリメチルアンモニウムクロリド、ステアリルトリメチルアンモニウムブロミド、ステアリルトリメチルアンモニウムクロリド、デシルトリメチルアンモニウムブロミド、デシルトリメチルアンモニウムクロリド、ジメチルジステアリルアンモニウムブロミド、ジメチルジステアリルアンモニウムクロリド、ジラウリルジメチルアンモニウムブロミド、ジラウリルジメチルアンモニウムクロリド、ジメチルジパルミチルアンモニウムブロミド、ジメチルジパルミチルアンモニウムクロリド、などが挙げられる。
銀ナノワイヤなどの繊維状銀粒子の製造方法においては、銀ナノワイヤ形成後に脱塩処理を行うことが好ましい。銀ナノワイヤなどの繊維状銀粒子の形成後の脱塩処理は、限外ろ過、透析、ゲルろ過、デカンテーション、遠心分離などの手法により行うことができる。
【００４４】
銀ナノワイヤなどの繊維状銀粒子は、アルカリ金属イオン、アルカリ土類金属イオン、ハロゲン化物イオン等の無機イオンをなるべく含まないことが好ましい。銀ナノワイヤを水性溶媒に分散させてなる分散物の電気伝導度は１ｍＳ／ｃｍ以下が好ましく、０．１ｍＳ／ｃｍ以下がより好ましく、０．０５ｍＳ／ｃｍ以下が更に好ましい。
銀ナノワイヤなどの繊維状銀粒子の水性分散物の２５℃における粘度は、０．５ｍＰａ・ｓ〜１００ｍＰａ・ｓが好ましく、１ｍＰａ・ｓ〜５０ｍＰａ・ｓがより好ましい。
電気伝導度及び粘度は、水性分散物における銀ナノワイヤなどの繊維状銀粒子の濃度を０．４５質量％として測定される。水性分散物における銀ナノワイヤなどの繊維状銀粒子の濃度が上記濃度より高い場合には、水性分散物を蒸留水にて希釈して測定する。
【００４５】
繊維状銀粒子含有層の平均膜厚は、通常、０．００５μｍ〜２μｍの範囲で選択される。例えば、平均膜厚を０．００１μｍ以上０．５μｍ以下とすることで、十分な耐久性、膜強度が得られる。特に、平均膜厚を０．０１μｍ〜０．２μｍの範囲とすれば、製造上の許容範囲が確保され得るので好ましい。
本発明は、繊維状銀粒子と、繊維状銀粒子と相互作用可能な官能基を有する金属カップリング剤およびアルコキシド化合物を加水分解および重縮合して得られるゾルゲル硬化物とを含む繊維状銀粒子含有層とすることで、断熱性を高く維持しうるとともに、ゾルゲル硬化物に起因して銀ナノワイヤなどの繊維状銀粒子が安定に固定化され、高い膜強度を実現し得る。
さらに、下記条件（ｉ）または（ｉｉ）の少なくとも一つを満たす繊維状銀粒子含有層とすることで、断熱性を高く維持しうるとともに、ゾルゲル硬化物に起因して、銀ナノワイヤなどの繊維状銀粒子が安定に固定化されるとともに、高い膜強度を実現し得ることが好ましい。例えば、繊維状銀粒子含有層の膜厚を０．００５μｍ〜０．５μｍという薄層としても、実用上問題のない耐摩耗性、耐熱性、耐湿熱性及び耐屈曲性を有する繊維状銀粒子含有層を得ることができる。このため、本発明の一実施形態である遠赤外線反射フィルムは種々の用途に好適に使用される。薄層を必要とする態様では、膜厚は、０．００５μｍ〜０．５μｍとしてもよく、０．００７μｍ〜０．３μｍがさらに好ましく、０．００８μｍ〜０．２５μｍがより好ましく、０．０１μｍ〜０．２μｍが最も好ましい。このように繊維状銀粒子含有層をより薄層とすることで、繊維状銀粒子含有層の透明性がさらに向上し得る。
【００４６】
繊維状銀粒子含有層の平均膜厚は、電子顕微鏡による繊維状銀粒子含有層断面の直接観察により、繊維状銀粒子含有層の膜厚を５点測定し、その算術平均値として算出される。なお、繊維状銀粒子含有層の膜厚は例えば、触針式表面形状測定器（Ｄｅｋｔａｋ（登録商標）１５０、Ｂｒｕｋｅｒ  ＡＸＳ製）を用いて、繊維状銀粒子含有層を形成した部分と繊維状銀粒子含有層を除去した部分の段差として測定することもできる。しかし、繊維状銀粒子含有層を除去する際に支持体の一部まで除去してしまう恐れがあることり、また形成される繊維状銀粒子含有層が薄膜なため誤差が生じやすい。そのため、後述の実施例においては電子顕微鏡を用いて測定される平均膜厚を記載している。
【００４７】
（ゾルゲル硬化物）
本発明の遠赤外線反射フィルムの繊維状銀粒子含有層は、繊維状銀粒子と相互作用可能な官能基を有する金属カップリング剤およびアルコキシド化合物を加水分解および重縮合して得られるゾルゲル硬化物を含む。
【００４８】
（繊維状銀粒子と相互作用可能な官能基を有する金属カップリング剤）
繊維状銀粒子と相互作用可能な官能基を有する金属カップリング剤は、繊維状銀粒子と相互作用可能な官能基を有する。
【００４９】
繊維状銀粒子と相互作用可能な官能基とは、繊維状銀粒子との間で、共有結合、イオン結合（静電引力）、配位結合、ファンデルワールス力など相互作用を生じる官能基のことを言う。
金属カップリング剤とは、中心金属元素と、有機官能基と、加水分解性基とを有する化合物のことを言う。本発明に用いられる金属カップリング剤は、有機官能基として、繊維状銀粒子と相互作用可能な官能基を少なくとも有する。なお、本発明に用いられる金属カップリング剤は、繊維状銀粒子とカップリング反応をしなくてもよく、アルコキシド化合物とカップリング反応をしなくてもよい。
【００５０】
繊維状銀粒子と相互作用可能な官能基を有する金属カップリング剤の有する、繊維状銀粒子と相互作用可能な官能基としては特に制限は無く、公知の官能基を用いることができ、繊維状銀粒子と共有結合可能な官能基であることが好ましい。
本発明に用いられる繊維状銀粒子と相互作用可能な官能基を有する金属カップリング剤は、繊維状銀粒子と相互作用可能な官能基が、アミド基、アミノ基、メルカプト基、リン酸基、ホスホン酸基、イソシアネート基、カルボン酸基およびスルホン酸基、並びに、これらの基の塩からなる群より選ばれることが好ましく、アミノ基、メルカプト基およびイソシアネート基より選ばれることがより好ましく、メルカプト基が特に好ましい。
なお、繊維状銀粒子と相互作用可能ではない官能基としては、メチル基、グリシドキシプロピル基などを挙げることができる。
繊維状銀粒子と相互作用可能な官能基を有する金属カップリング剤としては、繊維状銀粒子と相互作用可能な官能基を有する金属カップリング剤であれば特に制限はなく、例えばウレイドプロピルトリエトキシシランなどのようなウレイド基を有する化合物、例えばＮ−２−（アミノエチル）−３−アミノプロピルトリメトキシシラン、３−アミノプロピルトリエトキシシランなどのようなアミノ基を有する化合物、例えば３−メルカプトプロピルトリメトキシシラン、３−メルカプトプロピルメチルジメトキシシランなどのようなメルカプト基を有する化合物、例えば３−イソシアネートプロピルトリエトキシシランなどのようなイソシアネート基を有する化合物が挙げられる。
【００５１】
本発明に用いられる繊維状銀粒子と相互作用可能な官能基を有する金属カップリング剤が、繊維状銀粒子と相互作用可能な官能基と金属カップリング剤の中心金属元素との間の原子連結鎖数３〜６を満たすことが分散液の安定性を高める観点から好ましく、３〜５を満たすことがより好ましく、３または４を満たすことが特に好ましい。
繊維状銀粒子と相互作用可能な官能基と金属カップリング剤の中心金属元素との間の原子連結鎖数が３以上であると、立体障害が少なくなり繊維状銀粒子に吸着しやすくなると推測される。このため、繊維状銀粒子が分散しやすくなると考えられる。繊維状銀粒子と相互作用可能な官能基と金属カップリング剤の中心金属元素との間の原子連結鎖数が６以下であると、繊維状銀粒子とからまりにくくなると推測される。このため、繊維状銀粒子が凝集しにくくなると考えられる。
繊維状銀粒子と相互作用可能な官能基と金属カップリング剤の中心金属元素との間の原子連結鎖は、炭素原子、窒素原子、酸素原子から選ばれる少なくとも１種の原子の原子連結鎖であることが好ましい。
【００５２】
本発明に用いられる繊維状銀粒子と相互作用可能な官能基を有する金属カップリング剤が、Ｓｉ、Ｔｉ、ＺｒおよびＡｌからなる群より選ばれる元素を（中心金属元素として）含む金属カップリング剤であることが好ましく、Ｓｉ元素を（中心金属元素として）含む金属カップリング剤であることがより好ましい。
【００５３】
本発明の遠赤外線反射フィルムは、繊維状銀粒子含有層を構成する繊維状銀粒子の含有量に対する繊維状銀粒子と相互作用可能な官能基を有する金属カップリング剤の含有量の質量比が、０．０００５／１〜０．０５／１であることが好ましく、０．０００８／１〜０．００８／１であることがより好ましく、０．００１／１〜０．０１／１であることが特に好ましい。
【００５４】
（アルコキシド化合物）
本発明に用いられるアルコキシド化合物としては特に制限はないが、中心金属元素を含む金属アルコキシド化合物であることが好ましい。
アルコキシド化合物が、Ｓｉ、Ｔｉ、ＺｒおよびＡｌからなる群より選ばれる元素を（中心金属元素として）含むアルコキシド化合物であることが好ましく、Ｓｉ元素を（中心金属元素として）含むアルコキシド化合物であることがより好ましい。
【００５５】
繊維状銀粒子含有層の単位面積当たりのアルコキシド化合物の含有量は、好ましくは０．１〜２．０ｇ／ｍ2の範囲であり、より好ましくは０．３〜１．５ｇ／ｍ2の範囲であり、０．５〜１．４ｇ／ｍ2であることが特に好ましい。
なお、通常の方法では遠赤外線反射フィルムの膜強度を高めるためにゾルゲル硬化物の量を増やした場合に塗布液の安定性が低下（増粘）してしまう傾向にあるが、本発明の構成とすることでゾルゲル硬化物の量を増やした場合も塗布液の安定性を高くでき、得られる遠赤外線反射フィルムの面状も良好にできる。
【００５６】
（ゾルゲル硬化物の構造）
繊維状銀粒子含有層は、繊維状銀粒子と相互作用可能な官能基を有する金属カップリング剤およびアルコキシド化合物を加水分解および重縮合して得られるゾルゲル硬化物を含む。
繊維状銀粒子含有層は、Ｓｉ、Ｔｉ、ＺｒおよびＡｌからなる群より選ばれる元素（ｂ）のアルコキシド化合物を加水分解および重縮合して得られるゾルゲル硬化物を含むことが好ましい。
繊維状銀粒子含有層は、前述のゾルゲル硬化物が、下記一般式１で表される部分構造を含み、かつ、下記一般式２で表される部分構造および下記一般式３で表される部分構造からなる群より選択される少なくとも一つの部分構造を含むことが好ましい。ただし、一般式２または３で表される部分構造のうち、少なくとも１つは繊維状銀粒子と相互作用可能な官能基を有する金属カップリング剤由来の部分構造を有し、すなわちゾルゲル硬化物に含まれるＲ2が少なくとも１種の繊維状銀粒子と相互作用可能な官能基を有する。
【化２】
0006295224.tif 000003
一般式１〜３中、Ｍ1はそれぞれ独立にＳｉ、Ｔｉ、ＺｒおよびＡｌからなる群より選ばれる元素を表し、Ｒ2はそれぞれ独立に水素原子または有機官能基を表す。
一般式１で表される部分構造を有するアルコキシド化合物と、一般式２で表される部分構造を有するアルコキシド化合物と、一般式３で表される部分構造を有するアルコキシド化合物のことを、特定アルコキシド化合物とも言う。特定アルコキシド化合物の好ましい範囲は、ゾルゲル硬化物の説明に記載した一般式１〜３で表される部分構造を有するアルコキシド化合物の好ましい範囲と同様である。
【００５７】
前述のゾルゲル硬化物は、一般式１で表される部分構造と一般式２で表される部分構造とを有するもの、一般式１で表される部分構造と一般式３で表される部分構造とを有するもの、および一般式１で表される部分構造と一般式２で表される部分構造と一般式３で表される部分構造とを有するもののいずれかであることが好ましい。ただし、一般式２または３で表される部分構造のうち、少なくとも１つは繊維状銀粒子と相互作用可能な官能基を有する金属カップリング剤由来の部分構造を有し、すなわちゾルゲル硬化物に含まれるＲ2が少なくとも１種の繊維状銀粒子と相互作用可能な官能基を有する。
【００５８】
一般式１〜３中、Ｍ1はそれぞれ独立にＳｉ、Ｔｉ、ＺｒおよびＡｌからなる群より選ばれる元素を表し、すなわち、本発明の遠赤外線反射フィルムは、前述の金属カップリング剤およびアルコキシド化合物が、それぞれ独立にＳｉ、Ｔｉ、ＺｒおよびＡｌからなる群より選ばれる元素を含む金属カップリング剤およびアルコキシド化合物であることが好ましい。Ｍ1はＳｉであることが、遠赤外線反射フィルムは膜強度により優れ得る観点からより好ましい。すなわち、本発明の遠赤外線反射フィルムは、前述の金属カップリング剤およびアルコキシド化合物が、それぞれＳｉ元素を含む金属カップリング剤およびアルコキシド化合物であることがより好ましい。
一般式１〜３中、Ｒ2は、水素原子または有機官能基を表し、炭化水素基または繊維状銀粒子と相互作用可能な官能基であることが好ましい。Ｒ2の表す炭化水素基としては、好ましくはアルキル基またはアリール基が挙げられ、さらに繊維状銀粒子と相互作用可能な官能基で置換されていてもよい。Ｒ2の表す繊維状銀粒子と相互作用可能な官能基の好ましい範囲は、繊維状銀粒子と相互作用可能な官能基を有する金属カップリング剤の有する繊維状銀粒子と相互作用可能な官能基の好ましい範囲と同様である。
【００５９】
Ｒ2がアルキル基を表す場合の炭素数は好ましくは１〜１８、より好ましくは１〜８であり、さらにより好ましくは１〜４である。また、Ｒ2がアリール基を示す場合は、フェニル基が好ましい。
Ｒ2におけるアルキル基またはアリール基は置換基を有していてもよい。導入可能な置換基としては、ハロゲン原子、アシルオキシ基、アルケニル基、アクリロイルオキシ基、メタクリロイルオキシ基、アミド基、アミノ基、アルキルアミノ基、メルカプト基、エポキシ基、リン酸基、ホスホン酸基、イソシアネート基、カルボン酸基およびスルホン酸基などが挙げられ、繊維状銀粒子と相互作用可能な官能基がより好ましい。
【００６０】
前述のゾルゲル硬化物は、前述の繊維状銀粒子と相互作用可能な官能基を有する金属カップリング剤が一般式２または３で表される部分構造を含み、前述のアルコキシド化合物が一般式１で表される部分構造を含むことが好ましい。
前述のゾルゲル硬化物は、例えば、一般式１で表される部分構造を含むＳｉ、Ｔｉ、ＺｒおよびＡｌからなる群より選ばれる元素のアルコキシド化合物（テトラアルコキシド化合物）と、一般式２で表される部分構造を含むＳｉ、Ｔｉ、ＺｒおよびＡｌからなる群より選ばれる元素のアルコキシド化合物（トリアルコキシド化合物）および一般式３で表される部分構造を含むＳｉ、Ｔｉ、ＺｒおよびＡｌからなる群より選ばれる元素のアルコキシド化合物（ジアルコキシド化合物）からなる群より選択される少なくとも一つの部分構造を含むＳｉ、Ｔｉ、ＺｒおよびＡｌからなる群より選ばれる元素のアルコキシド化合物（オルガノアルコキシド化合物と総称されることもある）とを、加水分解および重縮合して得ることが好ましい。
より好ましい態様では、前述のゾルゲル硬化物は一般式１で表される部分構造を含むアルコキシシラン化合物（テトラアルコキシシラン）と、一般式２で表される部分構造を含むアルコキシシラン化合物（トリアルコキシシラン）および一般式３で表される部分構造を含むアルコキシシラン化合物（ジアルコキシシラン）からなる群より選択される少なくとも一つの部分構造を含むアルコキシシラン化合物（オルガノアルコキシシランと総称されることもある）であって金属カップリング剤繊維状銀粒子と相互作用可能な官能基を有する金属カップリング剤とを、加水分解および重縮合して得ることができる。
【００６１】
以下に、一般式１で表される部分構造を含むアルコキシシラン化合物（テトラアルコキシシラン化合物）の具体例を挙げるが、本発明はこれに限定されるものではない。
【００６２】
一般式１で表される部分構造を含むアルコキシシラン化合物においてＭ1がＳｉである場合、即ち４官能のテトラアルコキシシランとしては、例えば、テトラメトキシシラン、テトラエトキシシラン、テトラプロポキシシラン、テトラブトキシラン、メトキシトリエトキシシラン、エトキシトリメトキシシラン、メトキシトリプロポキシシラン、エトキシトリプロポキシシラン、プロポキシトリメトキシシラン、プロポキシトリエトキシシラン、ジメトキシジエトキシシラン等を挙げることができる。これらのうち特に好ましいものとしては、テトラメトキシシラン、テトラエトキシシラン等を挙げることができる。
【００６３】
一般式１で表される部分構造を含むアルコキシシラン化合物においてＭ1がＴｉである場合、即ち４官能のテトラアルコキシチタネートとしては、例えば、テトラメトキシチタネート、テトラエトキシチタネート、テトラプロポキシチタネート、テトライソプロポキシチタネート、テトラブトキシチタネート等を挙げることができる。
【００６４】
一般式１で表される部分構造を含むアルコキシシラン化合物においてＭ1がＺｒである場合、即ち、即ち４官能のテトラアルコキシジルコニウムとしては、例えば、テトラアルコキシチタネートとして例示した化合物に対応するジルコネートを挙げることができる。
一般式１で表される部分構造を含むアルコキシシラン化合物においてＭ1がＡｌである場合、即ち、即ち４官能のテトラアルコキシアルミニムとしては、例えば、テトラアルコキシチタネートとして例示した化合物に対応するアルミネートを挙げることができる。
【００６５】
次に、一般式２または一般式３で表される部分構造を含むオルガノアルコキシド化合物の具体例を挙げるが、本発明はこれに限定されるものではない。ただし、本発明では少なくとも１種の金属カップリング剤繊維状銀粒子と相互作用可能な官能基を有する金属カップリング剤を用いるため、以下の具体例のうち金属カップリング剤繊維状銀粒子と相互作用可能な官能基を有する金属カップリング剤である一般式２または一般式３で表される部分構造を含むオルガノアルコキシド化合物を少なくとも１種用いることが好ましい。
一般式３で表される部分構造を含むオルガノアルコキシド化合物においてＭ1がＳｉである場合、即ち２官能のオルガノアルコキシシランとしては、例えば、ジメチルジメトキシシラン、ジエチルジメトキシシラン、プロピルメチルジメトキシシラン、ジメチルジエトキシシラン、ジエチルジエトキシシラン、ジプロピルジエトキシシラン、γ−クロロプロピルメチルジエトキシシラン、γ−クロロプロピルジメチルジメトキシシラン、クロロジメチルジエトキシシラン、（ｐ−クロロメチル）フェニルメチルジメトキシシラン、γ−ブロモプロピルメチルジメトキシシラン、アセトキシメチルメチルジエトキシシラン、アセトキシメチルメチルジメトキシシラン、アセトキシプロピルメチルジメトキシシラン、ベンゾイロキシプロピルメチルジメトキシシラン、２−（カルボメトキシ）エチルメチルジメトキシシラン、フェニルメチルジメトキシシラン、フェニルエチルジエトキシシラン、フェニルメチルジプロポキシシラン、ヒドロキシメチルメチルジエトキシシラン、Ｎ−（メチルジエトキシシリルプロピル）−Ｏ−ポリエチレンオキシドウレタン、Ｎ−（３−メチルジエトキシシリルプロピル）−４−ヒドロキシブチルアミド、Ｎ−（３−メチルジエトキシシリルプロピル）グルコンアミド、ビニルメチルジメトキシシラン、ビニルメチルジエトキシシラン、ビニルメチルジブトキシシラン、イソプロペニルメチルジメトキシシラン、イソプロペニルメチルジエトキシシラン、イソプロペニルメチルジブトキシシラン、ビニルメチルビス（２−メトキシエトキシ）シラン、アリルメチルジメトキシシラン、ビニルデシルメチルジメトキシシラン、ビニルオクチルメチルジメトキシシラン、ビニルフェニルメチルジメトキシシラン、イソプロペニルフェニルメチルジメトキシシラン、２−（メタ）アクリロキシエチルメチルジメトキシシラン、２−（メタ）アクリロキシエチルメチルジエトキシシラン、３−（メタ）アクリロキシプロピルメチルジメトキシシラン、３−（メタ）アクリロキシプロピルメチルジメトキシシラン、３−（メタ）−アクリロキシプロピルメチルビス（２−メトキシエトキシ）シラン、３−［２−（アリルオキシカルボニル）フェニルカルボニルオキシ］プロピルメチルジメトキシシラン、３−（ビニルフェニルアミノ）プロピルメチルジメトキシシラン、３−（ビニルフェニルアミノ）プロピルメチルジエトキシシラン、３−（ビニルベンジルアミノ）プロピルメチルジエトキシシラン、３−（ビニルベンジルアミノ）プロピルメチルジエトキシシラン、３−［２−（Ｎ−ビニルフェニルメチルアミノ）エチルアミノ］プロピルメチルジメトキシシラン、３−［２−（Ｎ−イソプロペニルフェニルメチルアミノ）エチルアミノ］プロピルメチルジメトキシシラン、２−（ビニルオキシ）エチルメチルジメトキシシラン、３−（ビニルオキシ）プロピルメチルジメトキシシラン、４−（ビニルオキシ）ブチルメチルジエトキシシラン、２−（イソプロペニルオキシ）エチルメチルジメトキシシラン、３−（アリルオキシ）プロピルメチルジメトキシシラン、１０−（アリルオキシカルボニル）デシルメチルジメトキシシラン、３−（イソプロペニルメチルオキシ）プロピルメチルジメトキシシラン、１０��（イソプロペニルメチルオキシカルボニル）デシルメチルジメトキシシラン、３−［（メタ）アクリロキプロピル］メチルジメトキシシラン、３−［（メタ）アクリロキシプロピル］メチルジエトキシシラン、３−［（メタ）アクリロキメチル］メチルジメトキシシラン、３−［（メタ）アクリロキシメチル］メチルジエトキシシラン、γ−グリシドキシプロピルメチルジメトキシシラン、Ｎ−［３−（メタ）アクリロキシ−２−ヒドロキシプロピル］−３−アミノプロピルメチルジエトキシシラン、Ｏ−「（メタ）アクリロキシエチル」−Ｎ−（メチルジエトキシシリルプロピル）ウレタン、γ−グリシドキシプロピルメチルジエトキシシラン、β−（３，４−エポキシシクロヘキシル）エチルメチルジメトキシシラン、γ−アミノプロピルメチルジエトキシシラン、γ−アミノプロピルメチルジメトキシシラン、４−アミノブチルメチルジエトキシシラン、１１−アミノウンデシルメチルジエトキシシラン、ｍ−アミノフェニルメチルジメトキシシラン、ｐ−アミノフェニルメチルジメトキシシラン、３−アミノプロピルメチルビス（メトキシエトキシエトキシ）シラン、２−（４−ピリジルエチル）メチルジエトキシシラン、２−（メチルジメトキシシリルエチル）ピリジン、Ｎ−（３−メチルジメトキシシリルプロピル）ピロール、３−（ｍ−アミノフェノキシ）プロピルメチルジメトキシシラン、Ｎ−（２−アミノエチル）−３−アミノプロピルメチルジメトキシシラン、Ｎ−（２−アミノエチル）−３−アミノプロピルメチルジエトキシシラン、Ｎ−（６−アミノヘキシル）アミノメチルメチルジエトキシシラン、Ｎ−（６−アミノヘキシル）アミノプロピルメチルジメトキシシラン、Ｎ−（２−アミノエチル）−１１−アミノウンデシルメチルジメトキシシラン、（アミノエチルアミノメチル）フェネチルメチルジメトキシシラン、Ｎ−３−［（アミノ（ポリプロピレンオキシ））］アミノプロピルメチルジメトキシシラン、ｎ−ブチルアミノプロピルメチルジメトキシシラン、Ｎ−エチルアミノイソブチルメチルジメトキシシラン、Ｎ−メチルアミノプロピルメチルジメトキシシラン、Ｎ−フェニル−γ−アミノプロピルメチルジメトキシシラン、Ｎ−フェニル−γ−アミノメチルメチルジエトキシシラン、（シクロヘキシルアミノメチル）メチルジエトキシシラン、Ｎ−シクロヘキシルアミノプロピルメチルジメトキシシラン、ビス（２−ヒドロキシエチル）−３−アミノプロピルメチルジエトキシシラン、ジエチルアミノメチルメチルジエトキシシラン、ジエチルアミノプロピルメチルジメトキシシラン、ジメチルアミノプロピルメチルジメトキシシラン、Ｎ−３−メチルジメトキシシリルプロピル−ｍ−フェニレンジアミン、Ｎ，Ｎ−ビス［３−（メチルジメトキシシリル）プロピル］エチレンジアミン、ビス（メチルジエトキシシリルプロピル）アミン、ビス（メチルジメトキシシリルプロピル）アミン、ビス［（３−メチルジメトキシシリル）プロピル］−エチレンジアミン、ビス［３−（メチルジエトキシシリル）プロピル］ウレア、ビス（メチルジメトキシシリルプロピル）ウレア、Ｎ−（３−メチルジエトキシシリルプロピル）−４，５−ジヒドロイミダゾール、ウレイドプロピルメチルジエトキシシラン、ウレイドプロピルメチルジメトキシシラン、アセトアミドプロピルメチルジメトキシシラン、２−（２−ピリジルエチル）チオプロピルメチルジメトキシシラン、２−（４−ピリジルエチル）チオプロピルメチルジメトキシシラン、ビス［３−（メチルジエトキシシリル）プロピル］ジスルフィド、３−（メチルジエトキシシリル）プロピルコハク酸無水物、３−メルカプトプロピルメチルジメトキシシラン、３−メルカプトプロピルメチルジエトキシシラン、イソシアナトプロピルメチルジメトキシシラン、イソシアナトプロピルメチルジエトキシシラン、イソシアナトエチルメチルジエトキシシラン、イソシアナトメチルメチルジエトキシシラン、カルボキシエチルメチルシランジオールナトリウム塩、Ｎ−（メチルジメトキシシリルプロピル）エチレンジアミン三酢酸三ナトリウム塩、３−（メチルジヒドロキシシリル）−１−プロパンスルホン酸、ジエチルホスフェートエチルメチルジエトキシシラン、３−メチルジヒドロキシシリルプロピルメチルホスホネートナトリウム塩、ビス（メチルジエトキシシリル）エタン、ビス（メチルジメトキシシリル）エタン、ビス（メチルジエトキシシリル）メタン、１，６−ビス（メチルジエトキシシリル）ヘキサン、１，８−ビス（メチルジエトキシシリル）オクタン、ｐ−ビス（メチルジメトキシシリルエチル）ベンゼン、ｐ−ビス（メチルジメトキシシリルメチル）ベンゼン、３−メトキシプロピルメチルジメトキシシラン、２−［メトキシ（ポリエチレンオキシ）プロピル］メチルジメトキシシラン、メトキシトリエチレンオキシプロピルメチルジメトキシシラン、トリス（３−メチルジメトキシシリルプロピル）イソシアヌレート、［ヒドロキシ（ポリエチレンオキシ）プロピル］メチルジエトキシシラン、Ｎ，Ｎ’−ビス（ヒドロキシエチル）−Ｎ，Ｎ’−ビス（メチルジメトキシシリルプロピル）エチレンジアミン、ビス−［３−（メチルジエトキシシリルプロピル）−２−ヒドロキシプロポキシ］ポリエチレンオキシド、ビス［Ｎ，Ｎ’−（メチルジエトキシシリルプロピル）アミノカルボニル］ポリエチレンオキシド、ビス（メチルジエトキシシリルプロピル）ポリエチレンオキシドを挙げることができる。これらのうち特に好ましいものとしては、入手容易な観点と親水性層との密着性の観点から、ジメチルジメトキシシラン、ジエチルジメトキシシラン、ジメチルジエトキシシラン、ジエチルジエトキシシラン等を挙げることができる。
【００６６】
一般式２で表される部分構造を含むオルガノアルコキシド化合物においてＭ1がＳｉである場合、即ち３官能のオルガノアルコキシシランとしては、例えば、メチルトリメトキシシラン、エチルトリメトキシシラン、プロピルトリメトキシシラン、メチルトリエトキシシラン、エチルトリエトキシシラン、プロピルトリエトキシシラン、γ−クロロプロピルトリエトキシシラン、γ−クロロプロピルトリメトキシシラン、クロロメチルトリエトキシシラン、（ｐ−クロロメチル）フェニルトリメトキシシラン、γ−ブロモプロピルトリメトキシシラン、アセトキシメチルトリエトキシシラン、アセトキシメチルトリメトキシシラン、アセトキシプロピルトリメトキシシラン、ベンゾイロキシプロピルトリメトキシシラン、２−（カルボメトキシ）エチルトリメトキシシラン、フェニルトリメトキシシラン、フェニルトリエトキシシラン、フェニルトリプロポキシシラン、ヒドロキシメチルトリエトキシシラン、Ｎ−（トリエトキシシリルプロピル）−Ｏ−ポリエチレンオキシドウレタン、Ｎ−（３−トリエチキシシリルプロピル）−４−ヒドロキシブチルアミド、Ｎ−（３−トリエトキシシリルプロピル）グルコンアミド、ビニルトリメトキシシラン、ビニルトリエトキシシラン、ビニルトリブトキシシラン、イソプロペニルトリメトキシシラン、イソプロペニルトリエトキシシラン、イソプロペニルトリブトキシシラン、ビニルトリス（２−メトキシエトキシ）シラン、アリルトリメトキシシラン、ビニルデシルトリメトキシシラン、ビニルオクチルトリメトキシシラン、ビニルフェニルトリメトキシシラン、イソプロペニルフェニルトリメトキシシラン、２−（メタ）アクリロキシエチルトリメトキシシラン、２−（メタ）アクリロキシエチルトリエトキシシラン、３−（メタ）アクリロキシプロピルトリメトキシシラン、３−（メタ）アクリロキシプロピルトリメトキシシラン、３−（メタ）−アクリロキシプロピルトリス（２−メトキシエトキシ）シラン、３−［２−（アリルオキシカルボニル）フェニルカルボニルオキシ］プロピルトリメトキシシラン、３−（ビニルフェニルアミノ）プロピルトリメトキシシラン、３−（ビニルフェニルアミノ）プロピルトリエトキシシラン、３−（ビニルベンジルアミノ）プロピルトリエトキシシラン、３−（ビニルベンジルアミノ）プロピルトリエトキシシラン、３−［２−（Ｎ−ビニルフェニルメチルアミノ）エチルアミノ］プロピルトリメトキシシラン、３−［２−（Ｎ−イソプロペニルフェニルメチルアミノ）エチルアミノ］プロピルトリメトキシシラン、２−（ビニルオキシ）エチルトリメトキシシラン、３−（ビニルオキシ）プロピルトリメトキシシラン、４−（ビニルオキシ）ブチルトリエトキシシラン、２−（イソプロペニルオキシ）エチルトリメトキシシラン、３−（アリルオキシ）プロピルトリメトキシシラン、１０−（アリルオキシカルボニル）デシルトリメトキシシラン、３−（イソプロペニルメチルオキシ）プロピルトリメトキシシラン、１０−（イソプロペニルメチルオキシカルボニル）デシルトリメトキシシラン、３−［（メタ）アクリロキプロピル］トリメトキシシラン、３−［（メタ）アクリロキシプロピル］トリエトキシシラン、３−［（メタ）ア��リロキメチル］トリメトキシシラン、３−［（メタ）アクリロキシメチル］トリエトキシシラン、γ−グリシドキシプロピルトリメトキシシラン、Ｎ−［３−（メタ）アクリロキシ−２−ヒドロキシプロピル］−３−アミノプロピルトリエトキシシラン、Ｏ−「（メタ）アクリロキシエチル」−Ｎ−（トリエトキシシリルプロピル）ウレタン、γ−グリシドキシプロピルトリエトキシシラン、β−（３，４−エポキシシクロヘキシル）エチルトリメトキシシラン、γ−アミノプロピルトリエトキシシラン、γ−アミノプロピルトリメトキシシラン、４−アミノブチルトリエトキシシラン、１１−アミノウンデシルトリエトキシシラン、ｍ−アミノフェニルトリメトキシシラン、ｐ−アミノフェニルトリメトキシシラン、３−アミノプロピルトリス（メトキシエトキシエトキシ）シラン、２−（４−ピリジルエチル）トリエトキシシラン、２−（トリメトキシシリルエチル）ピリジン、Ｎ−（３−トリメトキシシリルプロピル）ピロール、３−（ｍ−アミノフェノキシ）プロピルトリメトキシシラン、Ｎ−（２−アミノエチル）−３−アミノプロピルトリメトキシシラン、Ｎ−（２−アミノエチル）−３−アミノプロピルトリエトキシシラン、Ｎ−（６−アミノヘキシル）アミノメチルトリエトキシシラン、Ｎ−（６−アミノヘキシル）アミノプロピルトリメトキシシラン、Ｎ−（２−アミノエチル）−１１−アミノウンデシルトリメトキシシラン、（アミノエチルアミノメチル）フェネチルトリメトキシシラン、Ｎ−３−［（アミノ（ポリプロピレンオキシ））］アミノプロピルトリメトキシシラン、ｎ−ブチルアミノプロピルトリメトキシシラン、Ｎ−エチルアミノイソブチルトリメトキシシラン、Ｎ−メチルアミノプロピルトリメトキシシラン、Ｎ−フェニル−γ−アミノプロピルトリメトキシシラン、Ｎ−フェニル−γ−アミノメチルトリエトキシシラン、（シクロヘキシルアミノメチル）トリエトキシシラン、Ｎ−シクロヘキシルアミノプロピルトリメトキシシラン、ビス（２−ヒドロキシエチル）−３−アミノプロピルトリエトキシシラン、ジエチルアミノメチルトリエトキシシラン、ジエチルアミノプロピルトリメトキシシラン、ジメチルアミノプロピルトリメトキシシラン、Ｎ−３−トリメトキシシリルプロピル−ｍ−フェニレンジアミン、Ｎ，Ｎ−ビス［３−（トリメトキシシリル）プロピル］エチレンジアミン、ビス（トリエトキシシリルプロピル）アミン、ビス（トリメトキシシリルプロピル）アミン、ビス［（３−トリメトキシシリル）プロピル］−エチレンジアミン、ビス［３−（トリエトキシシリル）プロピル］ウレア、ビス（トリメトキシシリルプロピル）ウレア、Ｎ−（３−トリエトキシシリルプロピル）−４，５−ジヒドロイミダゾール、ウレイドプロピルトリエトキシシラン、ウレイドプロピルトリメトキシシラン、アセトアミドプロピルトリメトキシシラン、２−（２−ピリジルエチル）チオプロピルトリメトキシシラン、２−（４−ピリジルエチル）チオプロピルトリメトキシシラン、ビス［３−（トリエトキシシリル）プロピル］ジスルフィド、３−（トリエトキシシリル）プロピルコハク酸無水物、３−メルカプトプロピルトリメトキシシラン、３−メルカプトプロピルトリエトキシシラン、イソシアナトプロピルトリメトキシシラン、イソシアナトプロピルトリエトキシシラン、イソシアナトエチルトリエトキシシラン、イソシアナトメチルトリエトキシシラン、カルボキシエチルシラントリオールナトリウム塩、Ｎ−（トリメトキシシリルプロピル）エチレンジアミン三酢酸三ナトリウム塩、３−（トリヒドロキシシリル）−１−プロパンスルホン酸、ジエチルホスフェートエチルトリエトキシシラン、３−トリヒドロキシシリルプロピルメチルホスホネートナトリウム塩、ビス（トリエトキシシリル）エタン、ビス（トリメトキシシリル）エタン、ビス（トリエトキシシリル）メタン、１，６−ビス（トリエトキシシリル）ヘキサン、１，８−ビス（トリエトキシシリル）オクタン、ｐ−ビス（トリメトキシシリルエチル）ベンゼン、ｐ−ビス（トリメトキシシリルメチル）ベンゼン、３−メトキシプロピルトリメトキシシラン、２−［メトキシ（ポリエチレンオキシ）プロピル］トリメトキシシラン、メトキシトリエチレンオキシプロピルトリメトキシシラン、トリス（３−トリメトキシシリルプロピル）イソシアヌレート、［ヒドロキシ（ポリエチレンオキシ）プロピル］トリエトキシシラン、Ｎ，Ｎ’−ビス（ヒドロキシエチル）−Ｎ，Ｎ’−ビス（トリメトキシシリルプロピル）エチレンジアミン、ビス−［３−（トリエトキシシリルプロピル）−２−ヒドロキシプロポキシ］ポリエチレンオキシド、ビス［Ｎ，Ｎ’−（トリエトキシシリルプロピル）アミノカルボニル］ポリエチレンオキシド、ビス（トリエトキシシリルプロピル）ポリエチレンオキシドを挙げることができる。これらのうち特に好ましいものとしては、入手容易な観点と親水性層との密着性の観点から、メチルトリメトキシシラン、エチルトリメトキシシラン、メチルトリエトキシシラン、エチルトリエトキシシラン、３−グリシドキシプロピルトリメトキシシラン等を挙げることができる。
【００６７】
一般式３で表される部分構造を含むオルガノアルコキシド化合物においてＭ1がＴｉである場合、即ち２官能のオルガノアルコキシチタネートとしては、例えば、ジメチルジメトキシチタネート、ジエチルジメトキシチタネート、プロピルメチルジメトキシチタネート、ジメチルジエトキシチタネート、ジエチルジエトキシチタネート、ジプロピルジエトキシチタネート、フェニルエチルジエトキシチタネート、フェニルメチルジプロポキシチタネート、ジメチルジプロポキシチタネート等を挙げることができる。
一般式２で表される部分構造を含むオルガノアルコキシド化合物においてＭ1がＴｉである場合、即ち３官能のオルガノアルコキシチタネートとしては、例えば、メチルトリメトキシチタネート、エチルトリメトキシチタネート、プロピルトリメトキシチタネート、メチルトリエトキシチタネート、エチルトリエトキシチタネート、プロピルトリエトキシチタネート、クロロメチルトリエトキシチタネート、フェニルトリメトキシチタネート、フェニルトリエトキシチタネート、フェニルトリプロポキシチタネート等を挙げることができる。
【００６８】
一般式２または一般式３で表される部分構造を含むオルガノアルコキシド化合物においてＭ1がＺｒである場合、即ち、２官能及び３官能のオルガノアルコキシジルコネートとしては、例えば、２官能及び３官能のオルガノアルコキシチタネートとして例示した化合物においてＴｉをＺｒに変えてなるオルガノアルコキシジルコネートを挙げることができる。
一般式２または一般式３で表される部分構造を含むオルガノアルコキシド化合物においてＭ1がＡｌである場合、即ち、２官能及び３官能のオルガノアルコキシアルミネートとしては、例えば、２官能及び３官能のオルガノアルコキシチタネートとして例示した化合物においてＴｉをＡｌに変えてなるオルガノアルコキシアルミネートを挙げることができる。
【００６９】
ゾルゲル硬化物を得るときに用いる一般式１で表される部分構造を含むＳｉ、Ｔｉ、ＺｒおよびＡｌからなる群より選ばれる元素のアルコキシド化合物と、一般式２で表される部分構造を含むＳｉ、Ｔｉ、ＺｒおよびＡｌからなる群より選ばれる元素のアルコキシド化合物と、一般式３で表される部分構造を含むＳｉ、Ｔｉ、ＺｒおよびＡｌからなる群より選ばれる元素のアルコキシド化合物の比率は、断熱性が高くなるように制御することが好ましい。
具体的には、ゾルゲル硬化物の調製時における、一般式１で表される部分構造を含むアルコキシド化合物の、一般式２または３で表される部分構造を含むアルコキシド化合物（繊維状銀粒子と相互作用可能な官能基を有する金属カップリング剤を含む）に対する比率は０．０１〜１００倍であることが好ましく、０．０２〜８０倍であることがより好ましく、０．０５〜５０倍であることが特に好ましく、０．１〜４０倍であることがより特に好ましい。なお、ゾルゲル硬化物の一般式１で表される部分構造の、一般式２または３で表される部分構造に対する比率の好ましい範囲も、一般式１で表される部分構造を含むアルコキシド化合物の、一般式２または３で表される部分構造を含むアルコキシド化合物（繊維状銀粒子と相互作用可能な官能基を有する金属カップリング剤を含む）に対する比率の好ましい範囲と同様である。
【００７０】
これらのテトラアルコキシド化合物及びオルガノアルコキシド化合物（繊維状銀粒子と相互作用可能な官能基を有する金属カップリング剤を含む）は市販品として容易に入手可能であり、また公知の合成方法、たとえば各金属ハロゲン化物とアルコールとの反応によっても得られる。
テトラアルコキシド化合物及びオルガノアルコキシド化合物は、それぞれ１種類の化合物を単独で用いても、２種類以上の化合物を組み合わせて使用してもよい。
【００７１】
特に好ましいテトラアルコキシド化合物としては、テトラメトキシシラン、テトラエトキシシラン、テトラプロポキシチタネート、テトライソプロポキシチタネート、テトラエトキシジルコネート、テトラプロポキシジルコネート等が挙げられる。また、特に好ましいオルガノアルコキシド化合物としては、メチルトリメトキシシラン、ジメチルジエトキシシラン、３−グルシドキシプロピルトリメトキシシラン、２−（３，４−エポキシシクロヘキシル）エチルトリメトキシシラン、ウレイドプロピルトリエトキシシラン、ジエチルジメトキシシラン、プロピルトリエトキシチタネート、エチルトリエトキシジルコネート等が挙げられる。
【００７２】
繊維状銀粒子含有層は、下記条件（ｉ）または（ｉｉ）の少なくとも一つを満たすことが好ましく、下記条件（ｉ）および（ｉｉ）を満たすことが特に好ましい。
（ｉ）繊維状銀粒子含有層に含まれる元素（ｂ）の物質量と、繊維状銀粒子含有層に含まれる繊維状銀粒子の銀元素（ａ）の物質量との比〔（元素（ｂ）のモル数）／（銀元素（ａ）のモル数）〕が０．１０／１〜２２／１の範囲にある。
（ｉｉ）繊維状銀粒子含有層においてゾルゲル硬化物の形成に使用されるアルコキシド化合物の質量と、繊維状銀粒子含有層に含まれる繊維状銀粒子の質量の比〔（アルコキシド化合物の含有量）／（繊維状銀粒子の含有量）〕が０．２５／１〜３０／１の範囲にある。
【００７３】
繊維状銀粒子含有層は、前述の銀ナノワイヤの使用量に対する特定アルコキシド化合物の使用量の比率、即ち、〔（特定アルコキシド化合物の質量）／（繊維状銀粒子の質量）〕の比が０．２５／１〜３０／１の範囲で形成され得ることが好ましい。上記質量比が０．２５／１以上である場合、断熱性（繊維状銀粒子の導電性が高いことに起因すると考えられる）と透明性が優れると同時に、耐摩耗性、耐熱性、耐湿熱性および耐屈曲性の全てが優れた繊維状銀粒子含有層となり得る。上記質量比が３０／１以下である場合、耐屈曲性が優れた繊維状銀粒子含有層となり得る。
上記質量比は、より好ましくは０．５／１〜２５／１の範囲、更に好ましくは１／１〜２０／１、最も好ましくは２／１〜１５／１の範囲である。質量比を好ましい範囲とすることで、得られた繊維状銀粒子含有層は、高い断熱性と高い透明性（可視光透過率及びヘイズ）と、を有すると共に、耐摩耗性、耐熱性および耐湿熱性に優れ、かつ耐屈曲性に優れることになり、好適な物性を有する遠赤外線反射フィルムを安定的に得ることができる。
【００７４】
最適な態様として、繊維状銀粒子含有層において、元素（ｂ）の物質量と、銀元素（ａ）の物質量との比〔（元素（ｂ）のモル数）／（銀元素（ａ）のモル数）〕が０．１０／１〜２２／１の範囲にある態様が挙げられる。モル比は、より好ましくは０．２０／１〜１８／１、特に好ましくは０．４５／１〜１５／１、より特に好ましくは０．９０／１〜１１／１の範囲であり、さらにより特に好ましくは１．５／１〜１０／１の範囲である。
モル比が上記範囲にあると、繊維状銀粒子含有層は、断熱性と透明性とが両立し、且つ、物性の観点からは、耐摩耗性、耐熱性、耐湿熱性に優れ、且つ、耐屈曲性にも優れたものとなり得る。
繊維状銀粒子含有層の形成時に用いられた特定アルコキシド化合物は、加水分解及び重縮合により消尽され、繊維状銀粒子含有層中にはアルコキシド化合物は実質的に存在しないが、得られた繊維状銀粒子含有層には、特定アルコキシド化合物由来のＳｉ等である元素（ｂ）が含まれる。含有するＳｉ等の元素（ｂ）と繊維状銀粒子由来の銀元素（ａ）との物質量比を上記範囲に調整することで、優れた特性を有する繊維状銀粒子含有層が形成される。
【００７５】
繊維状銀粒子含有層における特定アルコキシド化合物由来のＳｉ、Ｔｉ、ＺｒおよびＡｌからなる群より選ばれる元素（ｂ）成分、及び、繊維状銀粒子由来の銀元素（ａ）成分は以下の方法で解析可能である。
即ち、繊維状銀粒子含有層をＸ線光電子分析（Ｅｌｅｃｔｒｏｎ  Ｓｐｅｃｔｒｏｓｃｏｐｙ  ＦＯＲ  Ｃｈｅｍｉｃａｌ  Ａｎａｌｙｓｉｓ（ＥＳＣＡ）に付することで、物質量比、すなわち、（元素（ｂ）成分モル数）／（銀元素（ａ）成分モル数）の値を算出しうる。しかし、ＥＳＣＡによる分析方法では元素によって測定感度が異なるために、得られた値は必ずしも直ちに元素成分のモル比を示すものではない。このため、予め元素成分のモル比が既知の繊維状銀粒子含有層を用いて検量線を作成し、その検量線から実際の繊維状銀粒子含有層の物質量比を計算することが可能となる。本明細書における、各元素のモル比は、上記方法に算出した値を用いている。
【００７６】
遠赤外線反射フィルムは、高い断熱性と高い透明性を有すると共に、耐摩耗性、耐熱性及び耐湿熱性に優れ、かつ耐屈曲性に優れ得るという効果を奏することが好ましい。そのような効果を奏する理由は必ずしも明らかではないが、以下のような理由によるものと推定される。
即ち、繊維状銀粒子含有層が繊維状銀粒子を含み、かつ特定アルコキシド化合物を加水分解及び重縮合して得られるゾルゲル硬化物であるマトリックスを含んでいることにより、マトリックスとして一般的な有機高分子樹脂（例えば、アクリル系樹脂、ビニル重合系樹脂など）を含む繊維状銀粒子含有層の場合に比べて、繊維状銀粒子含有層に含まれるマトリックスの割合が少ない範囲であっても、空隙が少なく、且つ、架橋密度の高い緻密な繊維状銀粒子含有層が形成されるため、耐摩耗性、耐熱性及び耐湿熱性に優れる遠赤外線反射フィルムが得られる。そして、特定アルコキシド化合物由来の元素（ｂ）／繊維状銀粒子由来の銀元素（ａ）の含有モル比が０．１０／１〜２２／１の範囲とされること、及び、０．１０／１〜２２／１の範囲とされていることのいずれかを満たすことで、上記の作用がバランスよく高まり、断熱性と透明性が維持されつつ、耐摩耗性、耐熱性及び耐湿熱性に優れると同時に、耐屈曲性にも優れるという効果がもたらされるものと推定している。
【００７７】
繊維状銀粒子含有層は、前述のゾルゲル硬化物をマトリックスとして含んでもよく、あるいは、バインダーとして含んでもよい。ここで「マトリックス」は、銀ナノワイヤなどの繊維状銀粒子を含んで層を形成する物質の総称である。マトリックスを含むことにより、繊維状銀粒子含有層における銀ナノワイヤなどの繊維状銀粒子の分散が安定に維持される上、支持体表面に繊維状銀粒子含有層を、接着層を介することなく形成した場合においても支持体と繊維状銀粒子含有層との強固な接着が確保される傾向がある。
【００７８】
（その他マトリックス）
繊維状銀粒子含有層に含まれる前述のゾルゲル硬化物はマトリックスとしての機能も有するが、繊維状銀粒子含有層はさらにゾルゲル硬化物以外のマトリックス（以下、「その他マトリックス」という。）を含んでもよい。その他マトリックスを含む繊維状銀粒子含有層は、後述の遠赤外線反射フィルム形成用の分散液中に、その他マトリックスを形成し得る材料を含有させておき、これを支持体上に（例えば、塗布により）付与して形成すればよい。
その他マトリックスは、有機高分子ポリマーのような非感光性のものであっても、フォトレジスト組成物のような感光性のものであっても良い。
繊維状銀粒子含有層がその他マトリックスを含む場合、その含有量は、繊維状銀粒子含有層に含まれる特定アルコキシド化合物に由来するゾルゲル硬化物の含有量に対して、０．１０質量％〜２０質量％、好ましくは０．１５質量％〜１０質量％、更に好ましくは０．２０質量％〜５質量％の範囲から選ばれることが断熱性、透明性、膜強度、耐摩耗性および耐屈曲性の優れる繊維状銀粒子含有層が得られるので有利である。
【００７９】
−−有機高分子ポリマー−−
好適な非感光性マトリックスには、有機高分子ポリマーが含まれる。有機高分子ポリマーの具体例には、ポリメタクリル酸、ポリメタクリレート（例えば、ポリ（メタクリル酸メチル））、ポリアクリレート、およびポリアクリロニトリルなどのポリアクリル酸、ポリビニルアルコール、ポリエステル（例えば、ポリエチレンテレフタレート（Ｐｏｌｙｅｔｈｙｌｅｎｅ  ｔｅｒｅｐｈｔｈａｌａｔｅ；ＰＥＴ）、ポリエステルナフタレート、およびポリカーボネート）、フェノールまたはクレゾール−ホルムアルデヒド（Ｎｏｖｏｌａｃｓ（登録商標））、ポリスチレン、ポリビニルトルエン、ポリビニルキシレン、ポリイミド、ポリアミド、ポリアミドイミド、ポリエーテルイミド、ポリスルフィド、ポリスルホン、ポリフェニレン、およびポリフェニルエーテルなどの高芳香性を有する高分子、ポリウレタン、エポキシ、ポリオレフィン（例えば、ポリプロピレン、ポリメチルペンテン、および環状オレフィン）、アクリロニトリル−ブタジエン−スチレン共重合体、セルロース、シリコーンおよびその他のシリコン含有高分子（例えば、ポリシルセスキオキサンおよびポリシラン）、ポリ塩化ビニル、ポリビニルアセテート、ポリノルボルネン、合成ゴム（例えば、ＥＰＲ（Ｅｔｈｙｌｅｎｅ  Ｐｒｏｐｙｌｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ｅｔｈｙｌｅｎｅ  ｐｒｏｐｙｌｅｎｅ  ｄｉｅｎｅ  ｍｏｎｏｍｅｒ  （ＥＰＤＭ）  ｒｕｂｂｅｒ）、およびフッ化炭素系重合体（例えば、ポリビニリデンフルオライド、ポリテトラフルオロエチレン、またはポリヘキサフルオロプロピレン）、フルオロ−オレフィンの共重合体、および炭化水素オレフィン（例えば、旭硝子株式会社製「ＬＵＭＩＦＬＯＮ」（登録商標））、および非晶質フルオロカーボン重合体または共重合体（例えば、旭硝子株式会社製の「ＣＹＴＯＰ」（登録商標）またはデュポン社製の「Ｔｅｆｌｏｎ」（登録商標）ＡＦ）が挙げられるがそれだけに限定されない。
【００８０】
−−架橋剤−−
架橋剤は、フリーラジカル又は酸及び熱により化学結合を形成し、繊維状銀粒子含有層を硬化させる化合物で、例えばメチロール基、アルコキシメチル基、アシロキシメチル基から選ばれる少なくとも１つの基で置換されたメラミン系化合物、グアナミン系化合物、グリコールウリル系化合物、ウレア系化合物、フェノール系化合物もしくはフェノールのエーテル化合物、エポキシ系化合物、オキセタン系化合物、チオエポキシ系化合物、イソシアネート系化合物、又はアジド系化合物、メタクリロイル基又はアクリロイル基などを含むエチレン性不飽和基を有する化合物、などが挙げられる。これらの中でも、膜物性、耐熱性、溶剤耐性の点でエポキシ系化合物、オキセタン系化合物、エチレン性不飽和基を有する化合物が特に好ましい。
また、オキセタン樹脂は、１種単独で又はエポキシ樹脂と混合して使用することができる。特にエポキシ樹脂との併用で用いた場合には反応性が高く、膜物性を向上させる観点から好ましい。
繊維状銀粒子含有層中における架橋剤の含有量は、前述の銀ナノワイヤなどの繊維状銀粒子を含む遠赤外線反射フィルム形成用の分散液の固形分の総質量を１００質量部としたとき、１質量部〜２５０質量部が好ましく、３質量部〜２００質量部がより好ましい。
【００８１】
−−分散剤−−
分散剤は、遠赤外線反射フィルム形成用の分散液中における前述の銀ナノワイヤなどの繊維状銀粒子が凝集することを防止しつつ分散させるために用いられる。分散剤としては、銀ナノワイヤを分散させることができれば特に制限はなく、目的に応じて適否選択することができる。例えば、顔料分散剤として市販されている分散剤を利用でき、特に銀ナノワイヤに吸着する性質を持つ高分子分散剤が好ましい。このような高分子分散剤としては、例えばポリビニルピロリドン、ＢＹＫシリーズ（登録商標、ビックケミー社製）、ソルスパースシリーズ（登録商標、日本ルーブリゾール社製など）、アジスパーシリーズ（登録商標、味の素株式会社製）などが挙げられる。
繊維状銀粒子含有層中における分散剤の含有量は、特に特開２０１３−２２５４６１号公報の［００８６］〜［００９５］などに記載のバインダーを用いる場合、バインダー１００質量部に対し、０．１質量部〜５０質量部が好ましく、０．５質量部〜４０質量部がより好ましく、１質量部〜３０質量部が特に好ましい。
バインダーに対する分散剤の含有量を０．１質量部以上とすることで、分散液中での銀ナノワイヤなどの繊維状銀粒子の凝集が効果的に抑制され、５０質量部以下とすることで、塗布工程において安定な液膜が形成され、塗布ムラの発生が抑制されるため好ましい。
【００８２】
−−溶媒−−
溶媒は、前述の銀ナノワイヤなどの繊維状銀粒子並びに特定アルコキシド化合物とを含む遠赤外線反射フィルム形成用の分散液（繊維状銀粒子含有層の形成用組成物）を支持体の表面、接着層付きの支持体の接着層の表面、または、繊維状銀粒子と相互作用可能な官能基を有する化合物を含む中間層付きの支持体の繊維状銀粒子と相互作用可能な官能基を有する化合物を含む中間層の表面に膜状に形成するための遠赤外線反射フィルム形成用の分散液とするために使用される成分であり、目的に応じて適宜選択することができる。上記の遠赤外線反射フィルム形成用の分散液は、必要に応じて、溶媒として水及び／または有機溶剤を含有してもよい。有機溶剤を含有することにより支持体上に、より均一な液膜を形成することができる。溶媒としては、例えば、プロピレングリコールモノメチルエーテル、プロピレングリコールモノメチルエーテルアセテート、３−エトキシプロピオン酸エチル、３−メトキシプロピオン酸メチル、乳酸エチル、３−メトキシブタノール、水、１−メトキシ−２−プロパノール、イソプロピルアセテート、乳酸メチル、Ｎ−メチルピロリドン、γ−ブチロラクトン、プロピレンカーボネート、などが挙げられる。他に用いられる有機溶剤としては、例えば、アセトン、メチルエチルケトン、ジエチルケトン等のケトン系溶剤、メタノール、エタノール、２−プロパノール、１−プロパノール、１−ブタノール、ｔｅｒｔ−ブタノール等のアルコール系溶剤、クロロホルム、塩化メチレン等の塩素系溶剤、ベンゼン、トルエン等の芳香族系溶剤、酢酸エチル、酢酸ブチル、酢酸イソプロピルなどのエステル系溶剤、ジエチルエーテル、テトラヒドロフラン、ジオキサン等のエーテル系溶剤、エチレングリコールモノメチルエーテル、エチレングリコールジメチルエーテル等のグリコールエーテル系溶剤、などが挙げられる。これらの溶媒は、前述の銀ナノワイヤの分散液の溶媒の少なくとも一部が兼ねていてもよい。これらは、１種単独で使用してもよいし、２種以上を併用してもよい。
このような溶媒を含む遠赤外線反射フィルム形成用の分散液の固形分濃度は、０．１質量％〜２０質量％の範囲であることが好ましい。
遠赤外線反射フィルム形成用の分散液が有機溶剤を含む場合、遠赤外線反射フィルム形成用の分散液の総質量に対して５０質量％以下の範囲が好ましく、更に３０質量％以下の範囲がより好ましい。
【００８３】
−−金属腐食防止剤−−
繊維状銀粒子含有層は銀ナノワイヤなどの繊維状銀粒子の金属腐食防止剤を含有することが好ましい。このような金属腐食防止剤としては、特に制限はなく、目的に応じて適宜選択することができるが、例えばチオール類、アゾール類などが好適である。
金属腐食防止剤を含有させることで、防錆効果を発揮させることができ、繊維状銀粒子含有層の経時による断熱性及び透明性の低下を抑制することができる。金属腐食防止剤は遠赤外線反射フィルム形成用の分散液中に、適した溶媒で溶解した状態、又は粉末で添加するか、後述する遠赤外線反射フィルム形成用の分散液（好ましくは塗布液）による繊維状銀粒子含有層を作製後に、これを金属腐食防止剤浴に浸すことで付与することができる。
金属腐食防止剤を添加する場合、繊維状銀粒子含有層中におけるその含有量は、銀ナノワイヤなどの繊維状銀粒子の含有量に対して０．５質量％〜１０質量％であることが好ましい。
【００８４】
その他マトリックスとしては、前述の銀ナノワイヤなどの繊維状銀粒子の製造の際に使用された分散剤としての高分子化合物を、マトリックスを構成する成分の少なくとも一部として使用することが可能である。
【００８５】
−−他の導電性材料−−
繊維状銀粒子含有層には、銀ナノワイヤなどの繊維状銀粒子に加え、他の導電性材料、例えば、導電性微粒子などを本発明の効果を損なわない限りにおいて併用しうる。効果の観点からは、銀ナノワイヤなどの繊維状銀粒子（好ましくは、アスペクト比が１０以上の銀ナノワイヤ）の含有比率は、銀ナノワイヤなどの繊維状銀粒子を含む導電性材料の総量に対して体積基準で、５０％以上が好ましく、６０％以上がより好ましく、７５％以上が特に好ましい。
また、銀ナノワイヤなどの繊維状銀粒子以外の形状の導電性粒子は、繊維状銀粒子含有層における導電性に大きく寄与しない上に可視光領域に吸収を持つ場合がある。特に導電性粒子が金属であって、球形などのプラズモン吸収が強い形状ではないことが、繊維状銀粒子含有層の透明度が悪化しないようにする観点から好ましい。
【００８６】
ここで、銀ナノワイヤなどの繊維状銀粒子の比率は、下記のように求めることができる。例えば、繊維状銀粒子が銀ナノワイヤであり、導電性粒子が銀粒子である場合には、銀ナノワイヤ水分散液をろ過して、銀ナノワイヤと、それ以外の導電性粒子とを分離し、誘導結合プラズマ（Ｉｎｄｕｃｔｉｖｅｌｙ  Ｃｏｕｐｌｅｄ  Ｐｌａｓｍａ；ＩＣＰ）発光分析装置を用いてろ紙に残っている銀の量と、ろ紙を透過した銀の量とを各々測定し、銀ナノワイヤの比率を算出することができる。銀ナノワイヤなどの繊維状銀粒子のアスペクト比は、ろ紙に残っている銀ナノワイヤなどの繊維状銀粒子をＴＥＭで観察し、３００個の銀ナノワイヤなどの繊維状銀粒子の短軸長及び長軸長をそれぞれ測定することにより算出される。
銀ナノワイヤなどの繊維状銀粒子の平均短軸長及び平均長軸長の測定方法は既述の通りである。
【００８７】
＜中間層＞
遠赤外線反射フィルムは、支持体と繊維状銀粒子含有層との間に少なくとも一層の中間層を有することが好ましい。支持体と繊維状銀粒子含有層との間に中間層を設けることにより、支持体と繊維状銀粒子含有層との密着性、繊維状銀粒子含有層の全光透過率、繊維状銀粒子含有層のヘイズ、及び繊維状銀粒子含有層の膜強度のうちの少なくとも一つの向上を図り得る。
中間層としては、支持体と繊維状銀粒子含有層との接着力を向上させるための接着剤層、繊維状銀粒子含有層に含まれる成分との相互作用により機能性を向上させる機能性層などが挙げられ、目的に応じて適宜設けられる。
【００８８】
中間層を更に有する遠赤外線反射フィルムの構成について、図面を参照しながら説明する。
図１においては、支持体上に中間層（第１の接着層３１と第２の接着層）を有してなる接着層付きの支持体１０１上に繊維状銀粒子含有層２０が設けられている。支持体１０と繊維状銀粒子含有層２０との間に、支持体１０との親和性に優れた第１の接着層３１と、繊維状銀粒子含有層２０との親和性に優れた第２の接着層３２とを含む中間層を備える。
図１以外の構成の中間層を有していてもよく、例えば、支持体１０と繊維状銀粒子含有層２０との間に、第１の実施形態と同様の第１の接着層３１及び第２の接着層３２に加え、繊維状銀粒子含有層２０に隣接して機能性層を備えて構成される中間層を有することも好ましい。
【００８９】
中間層に使用される素材は特に限定されず、上記の特性のいずれか少なくとも一つを向上させるものであればよい。
例えば、中間層として接着層を備える場合、接着層には、接着剤に使用されるポリマー、シランカップリング剤、チタンカップリング剤、Ｓｉのアルコキシド化合物を加水分解および重縮合させて得られるゾルゲル膜などから選ばれる素材が含まれる。
繊維状銀粒子含有層と接する中間層（即ち、中間層が単層の場合には、この中間層が、そして中間層が複数のサブ中間層を含む場合には、そのうちの繊維状銀粒子含有層と接するサブ中間層）が、この繊維状銀粒子含有層２０に含まれる銀ナノワイヤなどの繊維状銀粒子と相互作用することのできる官能基（以下「相互作用可能な官能基」という）を有する化合物を含む機能性層であることが、全光透過率、ヘイズ、及び膜強度に優れた繊維状銀粒子含有層が得られることから好ましい。すなわち、図３に示すように、本発明の遠赤外線反射フィルムは、支持体１０と繊維状銀粒子含有層２０との間に、繊維状銀粒子と相互作用可能な官能基を有する化合物を含む中間層３３を有し、繊維状銀粒子と相互作用可能な官能基を有する化合物を含む中間層３３が繊維状銀粒子含有層２０に直接接することが好ましい。この場合、繊維状銀粒子と相互作用可能な官能基を有する化合物を含む中間層付きの支持体１０４の上に、繊維状銀粒子含有層２０が配置されたことが好ましい。
このような繊維状銀粒子と相互作用可能な官能基を有する化合物を含む中間層３３を有する場合、より膜強度に優れた繊維状銀粒子含有層が得られる。
【００９０】
この作用は明確ではないが、繊維状銀粒子含有層２０に含まれる銀ナノワイヤなどの繊維状銀粒子と相互作用可能な官能基を有する化合物を含む中間層を設けることで、繊維状銀粒子含有層に含まれる銀ナノワイヤなどの繊維状銀粒子と中間層に含まれる上記の官能基を有する化合物との相互作用により、繊維状銀粒子含有層における材料の凝集が抑制され、均一分散性が向上し、繊維状銀粒子含有層中における繊維状銀粒子の凝集に起因する透明性やヘイズの低下が抑制されるとともに、密着性に起因して膜強度の向上が達成されるものと考えられる。このような相互作用性を発現しうる中間層を、機能性層と称することがある。機能性層は、銀ナノワイヤなどの繊維状銀粒子との相互作用によりその効果を発揮することから、繊維状銀粒子含有層が銀ナノワイヤなどの繊維状銀粒子を含んでいれば、繊維状銀粒子含有層が含むマトリックスに依存せずに、その効果を発現する。
【００９１】
上記の銀ナノワイヤなどの繊維状銀粒子と相互作用可能な官能基としては、例えば銀ナノワイヤなどの繊維状銀粒子が銀ナノワイヤの場合には、アミド基、アミノ基、メルカプト基、リン酸基、ホスホン酸基、イソシアネート基、カルボン酸基、スルホン酸基、又はそれらの塩が挙げられ、これらからなる群より選ばれる一つまたは複数の官能基を化合物が有することがより好ましい。この官能基は、アミノ基、メルカプト基、リン酸基、ホスホン酸基又はそれらの塩であることがより好ましく、更に好ましくはアミノ基である。
繊維状銀粒子と相互作用可能な官能基を有する化合物を含む中間層に用いられる、繊維状銀粒子と相互作用可能な官能基を有する化合物としては、繊維状銀粒子と相互作用可能な官能基を有する金属カップリング剤であってもよく、中心金属元素や加水分解性基を有さない化合物であってもよい。
上記のような官能基を有する化合物としては、例えばウレイドプロピルトリエトキシシラン、ポリアクリルアミド、ポリメタクリルアミドなどのようなアミド基を有する化合物、例えばＮ−β（アミノエチル）γ−アミノプロピルトリメトキシシラン、３−アミノプロピルトリエトキシシラン、ビス（ヘキサメチレン）トリアミン、Ｎ，Ｎ’−ビス（３−アミノプロピル）−１，４−ブタンジアミン四塩酸塩、スペルミン、ジエチレントリアミン、ｍ−キシレンジアミン、メタフェニレンジアミンなどのようなアミノ基を有する化合物、例えば３−メルカプトプロピルトリメトキシシラン、２−メルカプトベンゾチアゾール、トルエン−３，４−ジチオールなどのようなメルカプト基を有する化合物、例えばポリ（ｐ−スチレンスルホン酸ナトリウム）、ポリ（２−アクリルアミド−２−メチルプロパンスルホン酸）などのようなスルホン酸またはその塩の基を有する化合物、例えばポリアクリル酸、ポリメタクリル酸、ポリアスパラギン酸、テレフタル酸、ケイ皮酸、フマル酸、コハク酸などのようなカルボン酸基を有する化合物、例えばホスマーＰＥ、ホスマーＣＬ、ホスマーＭ、ホスマーＭＨ（商品名、ユニケミカル株式会社製）、およびそれらの重合体、ポリホスマーＭ−１０１、ポリホスマーＰＥ−２０１、ポリホスマーＭＨ−３０１（商品名、ＤＡＰ株式会社製）などのようなリン酸基を有する化合物、例えばフェニルホスホン酸、デシルホスホン酸、メチレンジホスホン酸、ビニルホスホン酸、アリルホスホン酸などのようなホスホン酸基を有する化合物が挙げられる。
これらの官能基を選択することで、遠赤外線反射フィルム形成用の分散液である塗布液を塗布後、銀ナノワイヤなどの繊維状銀粒子と中間層に含まれる官能基とが相互作用を生じて、乾燥する際に銀ナノワイヤなどの繊維状銀粒子が凝集するのを抑制し、銀ナノワイヤなどの繊維状銀粒子が均一に分散された繊維状銀粒子含有層を形成することができる。
【００９２】
中間層は、中間層を構成する化合物が溶解した、もしくは分散、乳化した液を支持体上に塗布し、乾燥することで形成することができ、塗布方法は一般的な方法を用いることができる。その方法としては特に制限はなく、目的に応じて適宜選択することができ、例えばロールコート法、バーコート法、ディップコーティング法、スピンコーティング法、キャスティング法、ダイコート法、ブレードコート法、グラビアコート法、カーテンコート法、スプレーコート法、ドクターコート法、などが挙げられる。
【００９３】
＜保護層＞
遠赤外線反射フィルムは、図２に示すとおり、繊維状銀粒子含有層（図２中の符号２０）の上に保護層（図２中の符号２１）を有していてもよく、有していなくてもよい。保護層としては特に制限は無いが、優れた耐摩耗性を有することが好ましい。保護層の膜厚としては、特に制限はないが、５μｍ以下が好ましく、３μｍ以下がより好ましく、１μｍ以下が特に好ましい。
保護層の組成としては特に制限はないが、ＣＯＰ（ｃｙｃｌｏｏｌｅｆｉｎ  ｐｏｌｙｍｅｒ）、ＣＯＣ（ｃｙｃｌｏｏｌｅｆｉｎ  ｃｏｐｏｌｙｍｅｒ）、ゾルゲル硬化物、シリカスパッタなどが好ましく、ゾルゲル硬化物がより好ましい。保護層に用いるゾルゲル硬化物を形成するための材料としては、繊維状銀粒子含有層に含まれるゾルゲル硬化物を形成する材料を挙げることができる。
【００９４】
＜粘着層＞
本発明の遠赤外線反射フィルムは、粘着層を有することが好ましい。粘着層は、紫外線吸収剤を含むことができる。
粘着層の形成に利用可能な材料としては、特に制限はなく、目的に応じて適宜選択することができ、例えば、ポリビニルブチラール樹脂、アクリル樹脂、スチレン／アクリル樹脂、ウレタン樹脂、ポリエステル樹脂、シリコーン樹脂などが挙げられる。これらは、１種単独で使用してもよいし、２種以上を併用してもよい。これらの材料からなる粘着層は、塗布により形成することができる。
さらに、粘着層には帯電防止剤、滑剤、ブロッキング防止剤などを添加してもよい。
粘着層の厚みとしては、０．１μｍ〜１０μｍが好ましい。
【００９５】
［遠赤外線反射フィルム形成用の分散液］
本発明の遠赤外線反射フィルム形成用の分散液は、繊維状銀粒子と、繊維状銀粒子と相互作用可能な官能基を有する金属カップリング剤と、アルコキシド化合物とを含む。
このような構成により、本発明の遠赤外線反射フィルム形成用の分散液は、断熱性、膜強度および面状に優れる遠赤外線反射フィルムを提供でき、かつ、分散液の安定性に優れる。
【００９６】
ある実施態様では、銀ナノワイヤなどの繊維状銀粒子の水分散液を調製し、この水分散液と繊維状銀粒子と相互作用可能な官能基を有する金属カップリング剤およびアルコキシド化合物を含む溶液とを混合して遠赤外線反射フィルム形成用の分散液（ゾルゲル塗布液）を調製してもよい。
ある実施態様では、繊維状銀粒子と相互作用可能な官能基を有する金属カップリング剤を含む溶液およびアルコキシド化合物を含む溶液をそれぞれ調製し、これらの溶液を加熱して繊維状銀粒子と相互作用可能な官能基を有する金属カップリング剤およびアルコキシド化合物の少なくとも一部を加水分解させてゾル状態とし、このゾル状態にある溶液と繊維状銀粒子の水分散液とを混合して遠赤外線反射フィルム形成用の分散液を調製してもよい。
ゾルゲル反応を促進させるために、遠赤外線反射フィルム形成用の分散液に酸性触媒または塩基性触媒を併用することが反応効率を高められるので、実用上好ましい。
【００９７】
＜分散液の安定性＞
遠赤外線反射フィルム形成用の分散液は、分散液を調製してから２４時間経時前後の粘度比率が１．５未満であることが好ましく、３６時間経時前後の粘度比率が１．５未満であることがより好ましく、４８時間経時前後の粘度比率が１．５未満であることが特に好ましい。さらに、遠赤外線反射フィルム形成用の分散液は、分散液を調製してから２４時間経時前後の粘度比率が１．２未満であることが好ましく、３６時間経時前後の粘度比率が１．２未満であることがより好ましく、４８時間経時前後の粘度比率が１．２未満であることが特に好ましい。
遠赤外線反射フィルム形成用の分散液は、分散液を調製してから４８時間以内に使用することが好ましく、２４時間以内に使用することがより好ましく、１２時間以内に使用することが特に好ましい。
【００９８】
［遠赤外線反射フィルムの製造方法］
本発明の遠赤外線反射フィルムの製造方法は、支持体上に、繊維状銀粒子と、繊維状銀粒子と相互作用可能な官能基を有する金属カップリング剤およびアルコキシド化合物とを含む遠赤外線反射フィルム形成用の分散液を付与する工程と、金属カップリング剤およびアルコキシド化合物を加水分解および重縮合してゾルゲル硬化物とする工程を含む遠赤外線反射フィルムの製造方法である。
このような構成により、本発明の遠赤外線反射フィルムを容易に製造することができる。
【００９９】
＜中間層の形成用組成物を付与する工程＞
本発明の遠赤外線反射フィルムの製造方法は、前述の支持体上に前述の遠赤外線反射フィルム形成用の分散液を付与する工程の前に、前述の支持体上に前述の繊維状銀粒子と相互作用可能な官能基を有する化合物を含む中間層の形成用組成物を付与する工程を含み、
前述の中間層の上に前述の繊維状銀粒子含有層が直接接するように前述の遠赤外線反射フィルム形成用の分散液を付与することが好ましい。
【０１００】
＜遠赤外線反射フィルム形成用の分散液を付与する工程＞
本発明の遠赤外線反射フィルムの製造方法は、支持体上に、繊維状銀粒子と、繊維状銀粒子と相互作用可能な官能基を有する金属カップリング剤およびアルコキシド化合物とを含む遠赤外線反射フィルム形成用の分散液を付与する工程を含む。
遠赤外線反射フィルム形成用の分散液は、分散液を調製してから４８時間以内に支持体上に付与することが好ましく、２４時間以内に支持体上に付与することがより好ましく、１２時間以内に支持体上に付与することが特に好ましい。
【０１０１】
−繊維状銀粒子含有層の形成方法−
前述の繊維状銀粒子含有層を支持体上に付与する方法には特に制限はなく、一般的な塗布方法で行うことができ、目的に応じて適宜選択することができる。例えばロールコート法、バーコート法、ディップコーティング法、スピンコーティング法、キャスティング法、ダイコート法、ブレードコート法、グラビアコート法、カーテンコート法、スプレーコート法、ドクターコート法、などが挙げられる。
【０１０２】
繊維状銀粒子含有層を支持体上に形成する方法としては、遠赤外線反射フィルム形成用の分散液を、支持体上に塗布して液膜を形成すること、及び、この液膜中で繊維状銀粒子と相互作用可能な官能基を有する金属カップリング剤およびアルコキシド化合物の少なくとも一部を加水分解および重縮合の反応（以下、この加水分解と重縮合の反応を「ゾルゲル反応」ともいう。）を起こさせることにより繊維状銀粒子含有層を形成すること、を少なくとも含む方法により製造することが好ましい。この方法は、更に必要に応じて、遠赤外線反射フィルム形成用の分散液中に溶媒として含まれ得る水を加熱により蒸発させること（乾燥）を含んでもよく含まなくてもよい。
【０１０３】
本発明の遠赤外線反射フィルムの製造方法は、金属カップリング剤およびアルコキシド化合物を加水分解および重縮合してゾルゲル硬化物とする工程を含む。
支持体上に形成された遠赤外線反射フィルム形成用の分散液の塗布液膜中においては、金属カップリング剤およびアルコキシド化合物の加水分解および重縮合の反応が起こるが、その反応を促進させるために、上記塗布液膜を加熱、乾燥することが好ましい。ゾルゲル反応を促進させるための加熱温度は、３０℃〜２００℃の範囲が適しており、５０℃〜１８０℃の範囲がより好ましい。加熱、乾燥時間は１０秒間〜３００分間が好ましく、１分間〜１２０分間がより好ましい。
【０１０４】
［遠赤外線反射ガラス、窓］
本発明の遠赤外線反射ガラスは、本発明の遠赤外線反射フィルムと、ガラスとを積層した遠赤外線反射ガラスである。
本発明の窓は、窓用透明支持体と、窓用透明支持体に貼り合わせた本発明の遠赤外線反射フィルムを含む窓である。
窓用透明支持体は、厚み０．５ｍｍ以上の窓用透明支持体であることが好ましく、厚み１ｍｍ以上の窓用透明支持体であることがより好ましく、窓用透明支持体の厚みに起因する熱伝導を抑制して温暖性を高める観点からは厚み２ｍｍ以上の窓用透明支持体であることが特に好ましい。
窓用透明支持体は一般的には、板状またはシート状のものが使用される。
窓用透明支持体としては、白板ガラス、青板ガラス、シリカコート青板ガラス等の透明ガラス；ポリカーボネート、ポリエーテルスルホン、ポリエステル、アクリル樹脂、塩化ビニル樹脂、芳香族ポリアミド樹脂、ポリアミドイミド、ポリイミド等の合成樹脂；アルミニウム、銅、ニッケル、ステンレス等の金属；セラミック、半導体基板に使用されるシリコンウエハーなどを挙げることができる。これらの中でも、窓用透明支持体が、ガラスまたは樹脂板であることが好ましく、ガラスであることがより好ましい。
ガラスや窓ガラスを構成する成分としては特に制限は無く、ガラスや窓ガラスとして、例えば、白板ガラス、青板ガラス、シリカコート青板ガラス等の透明ガラスを用いることができる。
なお、本発明に用いられるガラスは、表面が平滑であることが好ましく、フロートガラスであることが好ましい。
本発明の遠赤外線反射ガラスの可視光透過率を求める際に、本発明の遠赤外線反射フィルムを３ｍｍの青板ガラスに貼り合わせて測定することが好ましい。３ｍｍの青板ガラスについてはＪＩＳ  Ａ  ５７５９に記載されているガラスを使用することが好ましい。
本発明の遠赤外線反射フィルムは、窓の内側、すなわち窓ガラスの屋内側に貼り付ける。
本発明の遠赤外線反射ガラスまたは本発明の窓は、本発明の遠赤外線反射フィルムの繊維状銀粒子含有層が、支持体の窓（ガラス）側の面とは反対側の面上に配置される。本発明では、繊維状銀粒子含有層は、屋内側の最外層または最外層の次の層にあることが断熱性を高める観点から好ましく、屋内側の最外層にあることがより好ましい。
【０１０５】
窓ガラスに本発明の遠赤外線反射フィルムを貼り付ける際、粘着層を塗工、あるいは、ラミネートにより設けた本発明の遠赤外線反射フィルムを準備し、あらかじめ窓ガラス表面と本発明の遠赤外線反射フィルムの粘着層表面に界面活性剤（主にアニオン系）を含んだ水溶液を噴霧してから、粘着層を介して窓ガラスに本発明の遠赤外線反射フィルムを設置すると良い。水分が蒸発するまでの間、粘着層の粘着力は落ちるため、ガラス表面では本発明の遠赤外線反射フィルムの位置の調整が可能である。窓ガラスに対する本発明の遠赤外線反射フィルムの貼り付け位置が定まった後、スキージー等を用いて窓ガラスと本発明の遠赤外線反射フィルムの間に残る水分をガラス中央から端部に向けて掃き出すことにより、窓ガラス表面に本発明の遠赤外線反射フィルムを固定できる。このようにして、窓ガラスに本発明の遠赤外線反射フィルムを設置することが可能である。
【０１０６】
＜建築材料、建築物、乗物＞
本発明の遠赤外線反射フィルム、遠赤外線反射ガラスおよび窓は、使用される態様に特に制限はなく、目的に応じて適宜選択することができる。例えば、乗物用、建築材料や建築物用、農業用などが挙げられる。これらの中でも、省エネルギー効果の点で、建築材料、建築物、乗物に用いられることが好ましい。
前述の建築材料は、本発明の遠赤外線反射フィルムまたは本発明の遠赤外線反射ガラスを含む建築材料である。
前述の建築物は、本発明の遠赤外線反射フィルム、本発明の遠赤外線反射ガラス、本発明の建築材料または本発明の窓を含む建築物である。建築物としては、家、ビル、倉庫などを挙げることができる。
前述の乗物は、本発明の遠赤外線反射フィルム、本発明の遠赤外線反射ガラスまたは本発明の窓を含む乗物である。乗物としては、自動車、鉄道車両、船舶などを挙げることができる。
【実施例】
【０１０７】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。なお、実施例中の含有率としての「％」、及び、「部」は、いずれも質量基準に基づくものである。
【０１０８】
［測定法］
以下の例において、繊維状銀粒子の平均短軸長（平均直径）及び平均長軸長、繊維状銀粒子の短軸長の変動係数、並びに、アスペクト比が１０以上の繊維状銀粒子の比率は、以下のようにして測定した。
【０１０９】
＜繊維状銀粒子の平均短軸長（平均直径）及び平均長軸長＞
透過型電子顕微鏡（ＴＥＭ；日本電子株式会社製、商品名：ＪＥＭ−２０００ＦＸ）を用いて拡大観察される繊維状銀粒子から、ランダムに選択した３００個の繊維状銀粒子の短軸長（直径）と長軸長を測定し、その平均値から繊維状銀粒子の平均短軸長（平均直径）及び平均長軸長を求めた。
【０１１０】
＜繊維状銀粒子の短軸長（直径）の変動係数＞
上記電子顕微鏡（ＴＥＭ）像からランダムに選択した３００個のナノワイヤの短軸長（直径）を測定し、その３００個についての標準偏差と平均値を計算することにより、求めた。標準偏差の値を平均値で割ることにより変動係数を求めた。
【０１１１】
＜アスペクト比が１０以上の繊維状銀粒子の比率＞
透過型電子顕微鏡（ＪＥＭ−２０００ＦＸ：上述）を用い、繊維状銀粒子の短軸長を３００個観察し、ろ紙を透過した銀の量を各々測定し、短軸長が５０ｎｍ以下であり、かつ長軸長が５μｍ以上である繊維状銀粒子をアスペクト比が１０以上の繊維状銀粒子の比率（質量％）として求めた。
なお、繊維状銀粒子の比率を求める際の繊維状銀粒子の分離は、メンブレンフィルター（Ｍｉｌｌｉｐｏｒｅ社製、商品名：ＦＡＬＰ  ０２５００、孔径：１．０μｍ）を用いて行った。
【０１１２】
［調製例１］
＜繊維状銀粒子水分散液（１）の調製＞
予め、下記の添加液Ａ、Ｇ、及びＨを調製した。
（添加液Ａ）
硝酸銀粉末５．１ｇを純水５００ｍＬに溶解した。その後、１ｍｏｌ／Ｌのアンモニア水を透明になるまで添加した。そして、全量が１００ｍＬになるように純水を添加した。
（添加液Ｇ）
グルコース粉末１ｇを２８０ｍＬの純水で溶解して、添加液Ｇを調製した。
（添加液Ｈ）
ヘキサデシル−トリメチルアンモニウムブロミド粉末４ｇを２２０ｍＬの純水で溶解して、添加液Ｈを調製した。
【０１１３】
次に、以下のようにして、繊維状銀粒子水分散液（１）を調製した。
純水４１０ｍＬを三口フラスコ内に入れ、２０℃にて攪拌しながら、添加液Ｈ  ８２．５ｍＬ、及び添加液Ｇ  ２０６ｍＬをロートにて添加した（一段目）。この液に、添加液Ａ  ２０６ｍＬを流量２．０ｍＬ／ｍｉｎ、攪拌回転数８００ｒｐｍ（ｒｏｕｎｄ  ｐｅｒ  ｍｉｎｕｔｅｓ）で添加した（二段目）。その１０分間後、添加液Ｈを８２．５ｍＬ添加した（三段目）。その後、３℃／分で内温７３℃まで昇温した。その後、攪拌回転数を２００ｒｐｍに落とし、１．５時間加熱した。
得られた水分散液を冷却した後、限外濾過モジュールＳＩＰ１０１３（商品名、旭化成株式会社製、分画分子量：６，０００）、マグネットポンプ、及びステンレスカップをシリコーン製チューブで接続し、限外濾過装置とした。
繊維状銀粒子水分散液（水溶液）をステンレスカップに入れ、ポンプを稼動させて限外濾過を行った。モジュールからの濾液が５０ｍＬになった時点で、ステンレスカップに９５０ｍＬの蒸留水を加え、洗浄を行った。前述の洗浄を伝導度が５０μＳ／ｃｍ以下になるまで繰り返した後、濃縮を行い、０．８４質量％繊維状銀粒子水分散液を得た。
得られた繊維状銀粒子水分散液に含まれる繊維状銀粒子について、前述のようにして平均短軸長、平均長軸長、繊維状銀粒子の短軸長の変動係数およびアスペクト比が１０以上の繊維状銀粒子の比率を測定した。
【０１１４】
その結果、平均短軸長１５．２ｎｍ、平均長軸長７．９μｍ、短軸長の変動係数が１７．８％の繊維状銀粒子を得た。得られた繊維状銀粒子のうち、アスペクト比が１０以上の繊維状銀粒子の占める比率は８１．８質量％であった。以後、「繊維状銀粒子水分散液（１）」と表記する場合は、上記方法で得られた繊維状銀粒子水分散液を示す。
【０１１５】
［調製例２］
＜図３に示す構成の中間層を有するＰＥＴ基板１０１の作製＞
下記の配合の接着用溶液１を調製した。
（接着用溶液１）
・タケラック（登録商標）ＷＳ−４０００                            ５．０質量部
（コーティング用ポリウレタン、固形分濃度３０質量％、三井化学（株）製）
・界面活性剤                                                      ０．３質量部
（商品名：ナロアクティーＨＮ−１００、三洋化成工業（株）製）
・界面活性剤                                                      ０．３質量部
（サンデット（登録商標）ＢＬ、固形分濃度４３質量％、三洋化成工業（株）製）
・水                                                            ９４．４質量部
【０１１６】
支持体として用いる厚さ５０μｍのＰＥＴフィルム（図３中の符号１０）の一方の表面にコロナ放電処理を施し、このコロナ放電処理を施した表面に、上記の接着用溶液１を塗布し、１２０℃で２分間乾燥させて、厚さが０．１１μｍの第１の接着層（図３中の符号３１）を形成した。
【０１１７】
以下の配合の接着用溶液２を調製した。
（接着用溶液２）
・テトラエトキシシラン                                            ５．０質量部
（商品名：ＫＢＥ−０４、信越化学工業（株）製）
・３−グリシドキシプロピルトリメトキシシラン                      ３．２質量部
（商品名：ＫＢＭ−４０３、信越化学工業（株）製）
・２−（３，４−エポキシシクロヘキシル）エチルトリメトキシシラン  １．８質量部
（商品名：ＫＢＭ−３０３、信越化学工業（株）製）
・酢酸水溶液（酢酸濃度＝０．０５質量％、ｐＨ（ｐｏｗｅｒ  ｏｆ  Ｈｙｄｒｏｇｅｎ  ｉｏｎ  ｃｏｎｃｅｎｔｒａｔｉｏｎ）＝５．２）                １０．０質量部
・硬化剤                                                          ０．８質量部
（ホウ酸、和光純薬工業（株）製）
・コロイダルシリカ                                              ６０．０質量部
（スノーテックス（登録商標）Ｏ、平均粒子径１０ｎｍ〜２０ｎｍ、固形分濃度２０質量％、ｐＨ＝２．６、日産化学工業（株）製）
・界面活性剤                                                      ０．２質量部
（ナロアクティーＨＮ−１００（上述））
・界面活性剤                                                      ０．２質量部
（サンデット（登録商標）ＢＬ、固形分濃度４３質量％、三洋化成工業（株）製）
【０１１８】
具体的には、上記の接着用溶液２は、以下の方法で調製した。酢酸水溶液を激しく攪拌しながら、３−グリシドキシプロピルトリメトキシシランを、この酢酸水溶液中に３分間かけて滴下した。次に、２−（３，４−エポキシシクロヘキシル）エチルトリメトキシシランを酢酸水溶液中に強く攪拌しながら３分間かけて添加した。次に、テトラエトキシシランを、酢酸水溶液中に強く攪拌しながら５分間かけて添加し、その後２時間攪拌を続けた。次に、コロイダルシリカと、硬化剤と、界面活性剤とを順次添加し、接着用溶液２を調製した。
【０１１９】
前述の第１の接着層（図３中の符号３１）の表面をコロナ放電処理したのち、その表面に、上記の接着用溶液２をバーコート法により塗布し、１７０℃で１分間加熱して乾燥し、厚さ０．５μｍの第２の接着層（図３中の符号３２）を形成して、図３に示す構成を有する接着層付きの支持体（ＰＥＴ基板；図３中の符号１０１）を得た。
【０１２０】
［実施例１］
＜繊維状銀粒子と相互作用可能な官能基を有する化合物を含む中間層用溶液の調製＞
繊維状銀粒子と相互作用可能な官能基を有する化合物としてＮ−２−（アミノエチル）−３−アミノプロピルトリメトキシシランを用い、下記組成に希釈して均一な溶液になったことを確認した。調製した溶液を繊維状銀粒子と相互作用可能な官能基を有する化合物を含む中間層用溶液とした。
【０１２１】
（繊維状銀粒子と相互作用可能な官能基を有する化合物を含む中間層用溶液）
・Ｎ−２−（アミノエチル）−３−アミノプロピルトリメトキシシラン
（ＫＢＭ６０３、信越化学工業（株）製）                              ０．３質量部
・蒸留水                                                          ９９．７質量部
【０１２２】
＜繊維状銀粒子と相互作用可能な官能基を有する化合物を含む中間層の塗布による形成＞
上記接着層付きの支持体（ＰＥＴ基板；図３中の符号１０１）の第２の接着層（図３中の符号３２）に対し、上記の繊維状銀粒子と相互作用可能な官能基を有する化合物を含む中間層用溶液をＫＢＭ６０３が１．３５ｍｇ／ｍ2となるようにバーコートし、１００℃６０秒の温風乾燥によりシランカップリング処理を行って、繊維状銀粒子と相互作用可能な官能基を有する化合物を含む中間層（図３中の符号３３）を形成した。繊維状銀粒子と相互作用可能な官能基を有する化合物を含む中間層用溶液量は、シランカップリング処理前後の膜面ｐＨ変化が＋１になるように調節した。
膜面ｐＨは東亜ＤＫＫ製ＧＳＴ−５４２３ｓのｐＨ電極とｐＨメーターにて、０．５ｍＬの純水を膜面に滴下して測定した。
得られた支持体を、繊維状銀粒子と相互作用可能な官能基を有する化合物を含む中間層付きの支持体（図３中の符号１０４）とした。
【０１２３】
＜繊維状銀粒子含有層の塗布による形成＞
繊維状銀粒子と相互作用可能な官能基を有する金属カップリング剤として３−メルカプトプロピルメチルジメトキシシランを用い、下記組成に希釈して均一な溶液になったことを確認した。調製した溶液を繊維状銀粒子と相互作用可能な官能基を有する金属カップリング剤溶液とした。
【０１２４】
（繊維状銀粒子と相互作用可能な官能基を有する金属カップリング剤溶液）
・蒸留水                                                      ４９０．０質量部
・塩酸（０．１ｍｏｌ／Ｌ）                                        ９．９質量部
・３−メルカプトプロピルメチルジメトキシシラン
（ＫＢＭ８０２、信越化学工業（株）製）                            ０．１質量部
【０１２５】
アルコキシド化合物として一般式１を満たす化合物であるテトラエトキシシランを用い、下記組成のアルコキシド化合物の溶液を５０℃で１時間半撹拌して均一な溶液になったことを確認した。調製した溶液をゾルゲル溶液とした。
【０１２６】
（アルコキシド化合物の溶液）
・テトラエトキシシラン                                          １５．０質量部
（商品名：ＫＢＥ−０４（上述））
・１質量％酢酸水溶液                                            ３３．０質量部
・蒸留水                                                        １２．０質量部
【０１２７】
得られた繊維状銀粒子と相互作用可能な官能基を有する金属カップリング剤溶液２．３５質量部と得られたゾルゲル溶液７．２質量部と前述の調製例１で得られた繊維状銀粒子水分散液（１）１４．２５質量部を混合し、さらに蒸留水で希釈して遠赤外線反射フィルム形成用の分散液を得た。得られた遠赤外線反射フィルム形成用の分散液を、実施例１の遠赤外線反射フィルム形成用の分散液とした。
上記の繊維状銀粒子と相互作用可能な官能基を有する化合物を含む中間層付きの支持体（図３中の符号１０４）の、繊維状銀粒子と相互作用可能な官能基を有する化合物を含む中間層（図３中の符号３３）の表面にバーコート法で銀量が０．０４０ｇ／ｍ2、全固形分塗布量が０．８４０ｇ／ｍ2となるように上記遠赤外線反射フィルム形成用の分散液を塗布したのち、１７５℃で１分間乾燥してゾルゲル反応を起こさせて、繊維状銀粒子含有層（図３中の符号２０）を形成した。繊維状銀粒子含有層におけるアルコキシド化合物由来のバインダー／繊維状銀粒子の質量比は２０／１となった。
以下のようにして電子顕微鏡を用いて測定した繊維状銀粒子含有層の平均膜厚は、０．２０μｍであった。
繊維状銀粒子含有層上にカーボンおよびＰｔの保護層を形成したのち、日立社製収束イオンビーム装置（商品名：ＦＢ−２１００）内で約１０μｍ幅、約１００ｎｍ厚の切片を作製し、繊維状銀粒子含有層の断面を日立製走査透過型電子顕微鏡（商品名：ＨＤ−２３００、印加電圧：２００ｋＶ）で観察し、５箇所の繊維状銀粒子含有層の膜厚を測定し、その算術平均値として平均膜厚を算出した。平均膜厚は繊維状銀粒子の存在しないマトリックス成分のみの厚みを測定して算出した。
【０１２８】
＜粘着層の形成と遠赤外線反射フィルムの製造＞
繊維状銀粒子と相互作用可能な官能基を有する化合物を含む中間層付きの支持体（図３中の符号１０４）の繊維状銀粒子含有層の反対側の表面上に粘着材を以下の方法で貼り合わせ、粘着層（図３中の符号５１）を形成した。粘着材としてパナック（株）製パナクリーンＰＤ−Ｓ１（粘着層２５μｍ）を使用して、粘着材の軽剥離セパレータ（シリコーンコートＰＥＴ）を剥がしてから、繊維状銀粒子含有層の反対側の表面に貼り合わせた。
得られた積層体を、実施例１の遠赤外線反射フィルムとした。
【０１２９】
＜遠赤外線反射ガラスの製造＞
上記の方法で形成した粘着層から粘着材ＰＤ−Ｓ１の他方の重剥離セパレータ（シリコーンコートＰＥＴ）を剥がし、フィルム施工液であるリアルパーフェクト（リンテック（株）製）の０．５質量％希釈液を使用してソーダ石灰珪酸塩である板ガラス（図３中の符号６１、板ガラス厚み：３ｍｍの青板ガラス）と貼り合わせて、図３に示した構成の遠赤外線反射ガラス（図３中の符号１１１）を作製した。得られた遠赤外線反射ガラスを実施例１の遠赤外線反射ガラスとした。
実施例１の遠赤外線反射ガラスについて、後述の方法で各特性の評価を行った。なお、板ガラスはイソプロピルアルコールで汚れを拭き取って自然乾燥したものを使用し、貼り合わせ時、２５℃、相対湿度６５％の環境下で、ゴムローラーを用いて０．５ｋｇ／ｃｍ2の面圧で圧着した。
【０１３０】
［実施例２〜４］
実施例１において、使用した繊維状銀粒子水分散液（１）を、繊維状銀粒子の平均長軸長を下記表１に示される長さとなるように変更した以外は実施例１と同様にして、実施例２〜４の遠赤外線反射フィルム形成用の分散液、遠赤外線反射フィルムおよび遠赤外線反射ガラスを作製した。
【０１３１】
［実施例５〜８］
実施例１において、遠赤外線反射フィルム形成用の分散液の塗布量を、繊維状銀粒子である銀の含有量が下記表１に示される含有量となるように変更した以外は実施例１と同様にして、実施例５〜８の遠赤外線反射フィルム形成用の分散液、遠赤外線反射フィルムおよび遠赤外線反射ガラスを作製した。
【０１３２】
［実施例９〜１２］
実施例１において、アルコキシド化合物の溶液中のアルコキシド化合物の量を、下記表１に記載の含有量のアルコキシド化合物を含むように変更した以外は実施例１と同様にして、実施例９〜１２の遠赤外線反射フィルム形成用の分散液、遠赤外線反射フィルムおよび遠赤外線反射ガラスを作製した。
【０１３３】
［実施例１３〜１６］
実施例１において、金属カップリング剤の含有量を、下記表２に記載の量の金属カップリング剤を含むように変更した以外は実施例１と同様にして、実施例１３〜１６の遠赤外線反射フィルム形成用の分散液、遠赤外線反射フィルムおよび遠赤外線反射ガラスを作製した。
【０１３４】
［実施例１７〜２１］
実施例１において、繊維状銀粒子と相互作用可能な官能基を有する金属カップリング剤の溶液を調整する際に塩酸（０．１ｍｏｌ／Ｌ）を蒸留水に置き換え、金属カップリング剤の含有量や種類を、下記表２に記載の量や種類の金属カップリング剤を含むように変更した以外は実施例１と同様にして、実施例１７〜２１の遠赤外線反射フィルム形成用の分散液、遠赤外線反射フィルムおよび遠赤外線反射ガラスを作製した。
【０１３５】
［実施例２２］
実施例１において、繊維状銀粒子と相互作用可能な官能基を有する化合物を含む中間層を付与しなかったこと以外は、実施例１と同様にして、実施例２２の遠赤外線反射フィルム形成用の分散液、遠赤外線反射フィルムおよび遠赤外線反射ガラスを作製した。
【０１３６】
［比較例１］
実施例１において、金属カップリング剤の種類を、下記表２に記載の種類の金属カップリング剤に変更した以外は実施例１７と同様にして、比較例１の遠赤外線反射フィルム形成用の分散液、遠赤外線反射フィルムおよび遠赤外線反射ガラスを作製した。
【０１３７】
［比較例２］
実施例１において、金属カップリング剤を蒸留水に変更した以外は実施例１と同様にして、比較例２の遠赤外線反射フィルム形成用の分散液、遠赤外線反射フィルムおよび遠赤外線反射ガラスを作製した。
【０１３８】
［比較例３］
実施例１において、繊維状銀粒子と相互作用可能な官能基を有する金属カップリング剤の溶液の代わりに１−（メチルウレイドフェニル）−５−メルカプトテトラゾール（和光純薬工業（株）製、固形分０．０２質量％のアルカリ性水溶液を調製）に変更した以外は実施例１と同様にして、比較例３の遠赤外線反射フィルム形成用の分散液、遠赤外線反射フィルムおよび遠赤外線反射ガラスを作製した。
【０１３９】
［比較例４］
特開２０１２−２５２１７２号公報の実施例３において、第２の熱線反射層に用いた導電性高分子の量は変更せず、第１の熱線反射層の繊維状銀粒子である銀の含有量が０．０４０ｇ／ｍ2となるように第１の熱線反射層の塗布厚みを変更した以外は、特開２０１２−２５２１７２号公報の実施例３の熱線遮蔽フィルムと同様にして、比較例４の遠赤外線反射フィルム形成用の分散液、遠赤外線反射フィルムおよび遠赤外線反射ガラスを作製した。
【０１４０】
［比較例５］
特開２０１３−２２５４６０号公報の実施例に記載の非パターン化導電性部材１と同様にして、比較例５の遠赤外線反射フィルム形成用の分散液および遠赤外線反射フィルムを作製した。その後、実施例１の遠赤外線反射フィルムの代わりに比較例５の遠赤外線反射フィルムを用いた以外は実施例１と同様にして、比較例５の遠赤外線反射ガラスを作製した。
【０１４１】
［評価］
（１）断熱性（熱貫流率）
各実施例および比較例において作製した遠赤外線反射ガラス試料について、反射スペクトルを、赤外分光機ＩＦＳ６６ｖ／Ｓ（ブルカー・オプティクス社製）を用いて５μｍ〜２５μｍの波長範囲で測定した。ＪＩＳ  Ａ  ５７５９に従って熱貫流率を算出した。尚、波長２５μｍ〜５０μｍの反射率はＪＩＳ  Ａ  ５７５９に従って２５μｍの反射率から外挿した。
《評価基準》
Ａ：熱貫流率が４．３Ｗ／ｍ2・Ｋ未満
Ｂ：熱貫流率が４．３Ｗ／ｍ2・Ｋ以上４．６５Ｗ／ｍ2・Ｋ未満
Ｃ：熱貫流率が４．６５Ｗ／ｍ2・Ｋ以上
【０１４２】
（２）膜強度
各実施例および比較例において作製した遠赤外線反射ガラス試料について、日本塗料検査協会検定鉛筆引っかき用鉛筆（硬度ＨＢ及び硬度Ｂ）をＩＳＯ／ＤＩＳ（Ｄｒａｆｔ  Ｉｎｔｅｒｎａｔｉｏｎａｌ  Ｓｔａｎｄａｒｄ）  １５１８４：１９９６に準じてセットした鉛筆引掻塗膜硬さ試験機（株式会社東洋精機製作所製、商品名：型式ＮＰ）にて荷重７５０ｇの条件で長さ１０ｍｍにわたり繊維状銀粒子含有層の表面を引っ掻いた後、下記のランク付けを行った。
《評価基準》
・ランクＡＡ：硬度２Ｈの鉛筆引っ掻きで繊維状銀粒子含有層が削られ、引っ掻き跡が認められるものの、繊維状銀粒子含有層が残存し、支持体表面の露出が観察されない、優秀なレベル。
・ランクＡ：硬度２Ｈの鉛筆引っ掻きで支持体含有層表面の露出が観察されるものの、硬度Ｈの鉛筆引っ掻きで繊維状銀粒子含有層が残存し、支持体表面の露出が観察されない、良好なレベル。
・ランクＢ：硬度Ｆの鉛筆で繊維状銀粒子含有層が削られ、支持体表面の露出が部分的に観察されるレベル。
・ランクＣ：硬度ＨＢの鉛筆で繊維状銀粒子含有層が削られ、支持体表面の殆どが露出しているレベル。
【０１４３】
（３）面状
各実施例および比較例において作製した遠赤外線反射フィルムについて、塗布開始１時間後の面状について、以下の点で目視で判断した。
《評価基準》
ＡＡ：視認できるスジやハジキがない
Ａ：視認できるスジやハジキが３個／ｍ2未満
Ｂ：視認できるスジやハジキが３個／ｍ2以上１０個／ｍ2未満
Ｃ：視認できるスジやハジキが１０個／ｍ2以上
【０１４４】
（４）分散液の安定性
各実施例および比較例の赤外線反射フィルム形成用の分散液（繊維状銀粒子含有層の形成用塗布液）について、以下の点で評価した。遠赤外線反射フィルム形成用の分散液の粘度は、２５℃の液温で、エー・アンド・デイ社製ＳＶ−１０を用いて行い、経時前後で測定した値の比率を用いて評価した。
《評価基準》
Ａ：２４時間経時前後の粘度比率が１．２未満
Ｂ：２４時間経時前後の粘度比率が１．２以上１．５未満
Ｃ：２４時間経時前後の粘度比率が１．５以上
【０１４５】
各測定結果または評価結果を下記表１および表２に示す。
【表１】
0006295224.tif 000004
【０１４６】
【表２】
0006295224.tif 000005
【０１４７】
上記表１および表２に示された結果から、本発明の遠赤外線反射フィルムは、断熱性、膜強度および面状に優れることがわかった。また、本発明の遠赤外線反射フィルム形成用の分散液は、断熱性、膜強度および面状に優れる遠赤外線反射フィルムを提供でき、かつ、分散液の安定性に優れることがわかった。
一方、比較例１より、繊維状銀粒子と相互作用可能な官能基を有さない金属カップリング剤を用いた場合、遠赤外線反射フィルムは面状が劣り、遠赤外線反射フィルム形成用の分散液は分散液の安定性も劣ることがわかった。
比較例２より、繊維状銀粒子と相互作用可能な官能基を有する金属カップリング剤を用いなかった場合、遠赤外線反射フィルムは面状が劣り、遠赤外線反射フィルム形成用の分散液は分散液の安定性も劣ることがわかった。
比較例３より、繊維状銀粒子と相互作用可能な官能基を有する金属カップリング剤を用いず、代わりに繊維状銀粒子と相互作用可能な官能基を有するメルカプト化合物を用いた場合、遠赤外線反射フィルムは面状が劣り、遠赤外線反射フィルム形成用の分散液は分散液の安定性も劣ることがわかった。
特開２０１２−２５２１７２号公報の実施例３を追試し、ゾルゲル硬化物を繊維状銀粒子含有層に用いていない比較例４の遠赤外線反射フィルムは膜強度が劣っていることがわかった。
特開２０１３−２２５４６０号公報の導電性部材１を参考に、繊維状銀粒子と相互作用可能な官能基を有さない金属カップリング剤を用い、金属カップリング剤の量を調整した比較例５の遠赤外線反射フィルムは、断熱性が劣ることがわかった。
なお、実施例１の遠赤外線反射フィルムを建材の窓に貼ったところ、使用しなかった場合に比べて冬場の平均で１０％エアコンの消費量を抑えられた。また、実施例１の遠赤外線反射フィルムを自動車の窓に貼ったところ、冬場の平均で１５％エアコンの消費量を抑えられた。
【産業上の利用可能性】
【０１４８】
本発明の遠赤外線反射フィルムを用いた本発明の遠赤外線反射ガラスは、断熱性、膜強度および面状が優れるため、本発明の遠赤外線反射フィルムが窓の内側に配置されると断熱性、膜強度および面状が優れる窓を提供できる。このような本発明の遠赤外線反射フィルムは、建築材料として用いることで、断熱性、膜強度および面状が優れる窓を含む建築物や乗物を提供することができる。このような窓が設けられた建築物は、窓の屋外側の光を屋内側に取り入れつつ、屋内側から屋外側への熱交換の抑制をすることができるため、このような窓が設けられた建築物や乗物の屋内側（室内側、車内側）を望ましい環境に保つことができる。
また、本発明の遠赤外線反射フィルムは、既存の窓（例えば建築物や乗物の窓）に対して、窓の内側に貼ること（内貼り）によっても、断熱性、膜強度および面状が優れる窓を提供できる。
【符号の説明】
【０１４９】
１０      支持体
２０      繊維状銀粒子含有層
２１      保護層
３１      第１の接着層
３２      第２の接着層
３３      繊維状銀粒子と相互作用可能な官能基を有する化合物を含む中間層
５１      粘着層
６１      ガラス
１０１    接着層付きの支持体
１０２    断熱部材
１０３    遠赤外線反射フィルム
１０４    繊維状銀粒子と相互作用可能な官能基を有する化合物を含む中間層付きの支持体
１１１    遠赤外線反射ガラス
ＩＮ      屋内側
ＯＵＴ    屋外側
【図１】
0006295224.tif 000006
【図２】
0006295224.tif 000007
【図３】
0006295224.tif 000008